(57)【要約】両性電解質部分を含有する、新規な両性電解質生体適合性化合物が合成され、ポリマー集合体に組み込まれ、改良された生体適合性、血液適合性、親水性抗血栓性、抗菌性、および機械的特性を示し、ならびにドラッグデリバリー基本骨格として適当な親水性ポリマーを提供する。2014520191.tif 000046
2014520191.tif 000002
【特許請求の範囲】
【請求項１】
以下の一般式により表される両性電解質化合物
【化１】
2014520191.tif 000034
[式中、
Ｒ１、Ｒ２およびＲ３は、(ａ)置換または非置換アルキル基、(ｂ)置換または非置換アリール基、(ｃ)置換または非置換シクロアルキル基、(ｄ)置換または非置換シクロアルケニル基、(ｅ)置換または非置換ヘテロ環基、および(ｆ)置換または非置換アルケニル基；から成る群から独立して選択され、
ｍおよびｐは、独立して０〜１３の範囲であり、ｍが１〜１３の場合、ｍ−炭化水素鎖と称される炭化水素鎖を意味し、ｐが１〜１３の場合、ｐ−炭化水素鎖と称される炭化水素鎖を意味し、および
Ｚは、フリーラジカル重合を進めることが可能なビニル基またはアリル基を含有する重合性基である]。
【請求項２】
Ｚは以下の一般式により表される基である、請求項１に記載の両性電解質化合物：
【化２】
2014520191.tif 000035
[式中、
Ｘは水素またはメチルを表し、およびＹはエステル部分における酸素またはアミド部分における第二級アミンを表す]。
【請求項３】
ｍ−炭化水素鎖および／またはｐ−炭化水素鎖は１つ以上の置換基を含有する、請求項１に記載の両性電解質化合物。
【請求項４】
以下の一般式により表される、請求項１に記載の両性電解質化合物：
【化３】
2014520191.tif 000036
【請求項５】
式中、ｍ＝１、ｐ＝１、Ｙは酸素、およびＸはメチルであることにより、化合物が２−((２−（メタクリロイルオキシ）エチル)ジメチルアンモニオ)エチル２−メトキシエチルホスフェートである、請求項４に記載の両性電解質化合物。
【請求項６】
式中、ｍ＝１、ｐ＝２、Ｙは酸素、およびＸはメチルであることにより、化合物が２−((２−（メタクリロイルオキシ）プロピル) ジメチルアンモニオ)エチル２−メトキシエチルホスフェートである、請求項４に記載の両性電解質化合物。
【請求項７】
Ｒ１がメトキシエチル基を含有し、化合物が以下の式により表される、請求項４に記載の両性電解質化合物：
【化４】
2014520191.tif 000037
【請求項８】
ポリマー骨格と両性電解質化合物ペンダント基とを含有するポリマーを含有し、以下の一般式により表される化合物：
【化５】
2014520191.tif 000038
[式中、
ＰＯＬＹはポリマー骨格を表し、
Ｑは、両性電解質化合物ペンダント基とポリマー骨格をとの間のリンカーを表し、
ｍおよびｐは、独立して０〜１３の範囲であり、ｍが１〜１３の場合、ｍ−炭化水素鎖と称される炭化水素鎖を意味し、ｐが１〜１３の場合、ｐ−炭化水素鎖と称される炭化水素鎖を意味し、
ｎは、独立して選択され、ポリマー骨格に独立して結合するペンダント基の数を表し、および
Ｒ１、Ｒ２およびＲ３は、
(ａ)置換または非置換アルキル基、
(ｂ)置換または非置換アリール基、
(ｃ)置換または非置換シクロアルキル基、
(ｄ)置換または非置換シクロアルケニル基、
(ｅ)置換または非置換ヘテロ環基、および
(ｆ)置換または非置換アルケニル基、
から成る群から独立して選択される]。
【請求項９】
ポリマー骨格が、ポリカーボネート、ポリアクリレート、ポリメタクリレート、ポリエステル、ポリシロキサン、ポリアクリルアミド、およびポリウレタンから成る群から選択される、請求項８に記載の化合物。
【請求項１０】
ポリマーが、メチル基、エチル基、プロピル基、ブチル基、ヒドロキシエチル基、ヒドロキシプロピル基、ヘキシル基、メトキシエチル基、ポリ（ヘキサニド）基、アルキル誘導体化ポリ（ヘキサニド）基、ポリ（エチレングリコール）基、ヘパリン基、およびベンゾイルフェニル基から成る群から選択される１つ以上の更なるペンダント基をさらに含有する、請求項８に記載の化合物。
【請求項１１】
ＱがＹＣ＝Ｏを表し、以下の一般式で表される、請求項８に記載の化合物：
【化６】
2014520191.tif 000039
[式中、Ｙは、エステル部分における酸素またはアミド部分における第二級アミンを表す]。
【請求項１２】
Ｑが、１〜１３の炭素範囲を取る置換または非置換炭化水素鎖、置換または非置換アルキル、置換または非置換アリール、置換または非置換シクロアルキル、置換または非置換シクロアルケニル、置換または非置換ヘテロ環、置換または非置換アルケニル、エステルを含有する官能鎖、アミドを含有する官能鎖、ウレアを含有する官能鎖、カーボネートを含有する官能鎖、カルバメートを含有する官能鎖、ポリ（エチレンオキシド）を含有する官能鎖、ポリ（プロピレン）オキシドポリマーを含有する官能鎖、から成る群から選択される、請求項８に記載の化合物。
【請求項１３】
化合物が、総化合物あたり約５％〜約５０％ｗ／ｗの両性電解質ペンダント基を有する、請求項８に記載の化合物。
【請求項１４】
一般式(i)により表される両性電解質モノマーの重合生成物を含有するポリマー：
【化７】
2014520191.tif 000040
[式中、
Ｒ１、Ｒ２およびＲ３は、
(ａ)置換または非置換アルキル基、(ｂ)置換または非置換アリール基、(ｃ)置換または非置換シクロアルキル基、(ｄ)置換または非置換シクロアルケニル基、(ｅ)置換または非置換ヘテロ環基、および(ｆ)置換または非置換アルケニル基、
から成る群から独立して選択され、
ｍおよびｐは、独立して０〜１３の範囲であり、ｍが１〜１３の場合、ｍ−炭化水素鎖と称される炭化水素鎖を意味し、ｐが１〜１３の場合、ｐ−炭化水素鎖と称される炭化水素鎖を意味し、および
Ｚは、フリーラジカル重合を進めることが可能なビニル基またはアリル基を含有する重合性基を表す]。
【請求項１５】
Ｚが、アクリレートおよびメタクリレートから成る群から選択される、請求項１４に記載のポリマー。
【請求項１６】
一般式(i)の両性電解質モノマーと、以下の一般式(ii)のモノマーの重合生成物を含有する、請求項１４に記載のポリマー：
【化８】
2014520191.tif 000041
[式中、
Ｘ'は水素またはメチルを表し、Ｙ'はエステル部分における酸素またはアミド部分における第二級アミンを表し、Ｒ'は、(ａ)置換または非置換アルキル基、(ｂ)置換または非置換アリール基、(ｃ)置換または非置換シクロアルキル基、(ｄ)置換または非置換シクロアルケニル基、(ｅ)置換または非置換ヘテロ環基、および(ｆ)置換または非置換アルケニル基、
から選択される群の要素を表す]。
【請求項１７】
一般式(i)の両性電解質モノマーと一般式(ii)のモノマーおよび以下の一般式(iii)のモノマーの重合生成物をさらに含有する請求項１６に記載のポリマー：
【化９】
2014520191.tif 000042
[式中、
Ｘ''は水素またはメチルを表し、Ｙ''はエステル部分における酸素またはアミド部分における第二級アミンを表し、およびＲ''は、(ａ)置換または非置換アルキル基、(ｂ)置換または非置換アリール基、(ｃ)置換または非置換シクロアルキル基、(ｄ)置換または非置換シクロアルケニル基、(ｅ)置換または非置換ヘテロ環基、および(ｆ)置換または非置換アルケニル基、
から選択される群の要素を表す]。
【請求項１８】
一般式(i)の両性電解質モノマーと以下の式(iv)のモノマーの重合生成物を含有する請求項１４に記載のポリマー：
【化１０】
2014520191.tif 000043
[式中、
Ｘは水素またはメチルを表し、および
Ｒivは、(ａ)アルキル基、(ｂ)アリール基、(ｃ)シクロアルキル基、(ｄ)シクロアルケニル基、(ｅ)ヘテロ環基、および(ｆ)アルケニル基および(g)アルキル第３級アミン基から成る群から選択される]。
【請求項１９】
ポリマーが総ポリマーあたり約５％〜約５０％ｗ／ｗの両性電解質モノマーを有する、請求項１４に記載のポリマー。
【請求項２０】
ｍ＝１、ｐ＝１または２であり、Ｙが酸素であり、Ｘがメチルであり、Ｒ、Ｒ’およびＲ''が、ブチル、ヘキシル、ヒドロキシプロピル、ヒドロキシエチルおよびメトキシエチルから成る群から各々独立して選択される、請求項１４に記載のポリマー。
【請求項２１】
アクリレート、メタクリレート、２−ヒドロキシエチルメタクリレート、ヒドロキシプロピルメタクリレート、ｎ−ブチルメタクリレート、ｔｅｒｔ−ブチルメタクリレート、ｎ−ヘキシルメタクリレート、２−メトキシエチルメタクリレート、ポリ（ヘキサニド）メタクリレート、ポリ（ヘキサニド）ポリエチレンオキシドメタクリレート、またはアルキル誘導化ポリ（ヘキサニド）メタクリレート、ヘパリン誘導化ポリエチレンオキシドマクロマー、ビニスルホン酸モノマー、ポリ（エチレングリコール）含有モノマー、Ｎ−ビニルピロリドンモノマー、４−ベンゾイルフェニルメタクリレート、アリルメチルカーボネート、アリルアルコール、アリルイソシアネート、およびメタクリロイルオキシエチルホスフォリルコリンから成る群から選択される少なくとも１つのモノマーの重合生成物をさらに含有する請求項１４に記載のポリマー。
【請求項２２】
請求項１の両性電解質化合物を重合することを含む、ポリマーの製造方法。
【請求項２３】
以下の一般式により表される両性電解質モノマーの重合生成物を含有するポリマーを含有する物品：
【化１１】
2014520191.tif 000044
[式中、
Ｒ１、Ｒ２およびＲ３は、(ａ)置換または非置換アルキル基、(ｂ)置換または非置換アリール基、(ｃ)置換または非置換シクロアルキル基、(ｄ)置換または非置換シクロアルケニル基、(ｅ)置換または非置換ヘテロ環基、および(ｆ)置換または非置換アルケニル基、
から成る群から独立して選択され、
ｍおよびｐは、独立して０〜１３の範囲を取り、ｍが１〜１３の範囲の場合、ｍ−炭化水素鎖と称される炭化水素鎖を意味し、ｐが１〜１３の範囲の場合、ｐ−炭化水素鎖と称される炭化水素鎖を意味し、
Ｚは、フリーラジカル重合を進めることが可能なビニル基またはアリル基を含有する重合性基を表す]。
【請求項２４】
Ｚは以下の一般式により表される基である、請求項２３に記載のポリマー：
【化１２】
2014520191.tif 000045
[式中、Ｘは水素またはメチルを表し、およびＹはエステル部分における酸素またはアミド部分における第二級アミンを表す]。
【請求項２５】
物品が、ｍ＝１、ｐ＝２、Ｙ＝酸素、およびＸ＝メチルであり、ならびに、Ｒ１'＝エチレングリコールジメタクリレートモノマー単位を有するヒドロキシエチルであり、２時間の培養後に０．５μｇ／ｃｍ２未満のウシ血清アルブミン結合を有し、０．７μｇ／ｃｍ２未満の鶏卵白リゾチーム結合を有し、１５日の培養後に２μｇ／ｃｍ２未満のリゾチーム結合を有するコンタクトレンズであり、該レンズの平衡水分含量が少なくとも４０％である、請求項２３に記載の物品。
【請求項２６】
物品が医療機器を含有し、ポリマーが、該機器の少なくとも一部におけるコーティングの少なくとも一部である、請求項２３に記載の物品。
【請求項２７】
ポリマーが、医療機器に存在する官能基に対して物理的に吸着されるか共有的に結合される請求項２６に記載の物品。
【請求項２８】
ポリマーを、医療機器の材料と直接的に重合させる、請求項２３に記載の物品。
【請求項２９】
機器に、請求項８に記載の化合物を施すことを含む医療機器のコーティング方法。
【請求項３０】
機器が、コンタクトレンズ、ステント、カテーテル、血液と接触する機器、および体液と接触する機器から成る群から選択される、請求項２９に記載の方法。
【請求項３１】
化合物を、溶液中に溶解させ、浸漬コーティング、スプレーコーティング、超音波スプレーコーティング、静電スプレーコーティング、熱スプレーコーティング、紫外線硬化を用いる浸漬コーティング、または多官能性架橋剤を用いる架橋および浸漬コーティングを用いて医療機器に被覆させる、請求項２９に記載の方法。
【請求項３２】
化合物が、ポリアジリジン、ポリイソシアネート、ポリカルボジイミドまたはそれらの組合せを含有する多官能性架橋剤と共有結合する、請求項３１に記載の方法。
【請求項３３】
血液または体液と接触する表面を含有し、該表面の少なくとも一部が請求項８に記載のポリマーを含有する医療機器。
【請求項３４】
ポリマーが、表面に吸着されるか、表面に共有結合するか、または表面材料が少なくとも部分的にポリマーから製造される、請求項３３に記載の機器。
【請求項３５】
機器が、コンタクトレンズ、ステント、カテーテル、血液と接触する体外ラインから成る群から選択される、請求項３３に記載の機器。
【発明の詳細な説明】
【技術分野】
【０００１】
技術分野は、両性電解質化合物およびそれを含有する材料、ならびにそれを用いる物品、それで被覆された物品に関する。
【背景技術】
【０００２】
近年、生態模倣材料は、コンタクトレンズ、眼球内レンズにおいて使用される親水性ポリマーとして、人工臓器として、および血液接触装置における血液適合性コーティングとしての親水性ポリマーとして幅広く使用されている。天然の親水性ポリマーの例には、コラーゲン、アルギン酸塩、ヒアルロン酸、フィブリン、およびキトサンが含まれる。記載されたポリマーは、ある程度の生体適合性を有するが、乏しい機械的強度を示すことが多い。人工的に合成されたポリマーの例には、ポリエステル、ポリエーテル、ポリカーボネート、ポリウレタン、ポリアクリルアミド、およびポリヒドロキシエチルメタクリレートが含まれる。これらのポリマーは高い機械的強度と低い分解性を有し、加工が容易であるが、医療機器の分野における使用における生体適合性について問題を有している。
【発明の概要】
【発明が解決しようとする課題】
【０００３】
例えば、２−((２−ヒドロキシエチル)ジメチルアンモニオ)エチルリン酸水素(2-((2-hydroxyethyl) dimethylammonio)ethyl hydrogen phosphate)などの天然細胞膜中に存在する主な成分のうちの１種を模倣している新規な両性電解質化合物は、ここに記載されている方法を用いて合成され、合成ポリマー両性電解質生体材料を形成するのに用いられる。予想外に生成した両性電解質ポリマー生体材料は、非常に優れた生体適合性、例えば、高い生体適合性、血液適合性、親水性抗血栓性などを示す。更なる機能性が両性電解質化合物に導入され、所望の性質、例えば、改良された親水性、生体適合性、非血栓性、抗菌性、機械的強度またはドラッグデリバリー基本骨格としての適合性をもたらす。両性電解質化合物は、種々のビニルモノマーと重合でき、または例えばポリエーテル、ポリカーボネート、ポリメタクリレート、ポリオレフィン、ポリシロキサン、ポリアクリルアミド、またはポリウレタンなどのポリマー主鎖中に組込むことができ、またはグラフト化できる。ポリマー主鎖中に更なる機能性を有するまたは有さない両性電解質化合物を組込むことは、所望の性質、例えば親水性、非血栓性、抗菌性、適当な機械的強度およびドラッグデリバリー基本骨格としての適合性を導入する。合成ポリマー両性電解質生体材料は、医療機器を形成するのに使用でき、または装置の生体適合性を改良させるために医療機器を被覆するのに使用できる。
【課題を解決するための手段】
【０００４】
実施態様は、式１−１６のうちの任意の材料、および、それらから製造される材料、種々の装置を含み、ならびに、他のモノマーを用いて製造されたポリマーおよびコポリマーを含む。実施態様は、該材料のうちの１種以上で少なくとも部分的に被覆された、または全体的に被覆された医療機器および物品の製造を含む。これらの実施態様は、以下の請求項を含む明細書中に詳細が記載される。
【発明を実施するための形態】
【０００５】
両性電解質化合物はここに記載され、それは、ポリマー集合体内に組込まれ、またはグラフト化され、向上した生体適合性、湿潤性、ドラッグデリバリー性をもたらし、および両性電解質材料に結合した官能基に基づく種々の性質の範囲を向上させる。両性電解質化合物は、減少した合成時間と共に良好な収率で生成される。ある実施態様において、マイクロ波装置が合成を促進するのに使用される。ここに記載された両性電解質化合物を含有するポリマー材料は、医療機器を製造することまたは医療機器の領域を被覆することに使用でき、例えば、高い水分含有量、柔軟性、タンパク質吸着の低減および組織適合性を示すコンタクトレンズおよび眼内レンズを形成するのに使用できる。ここに記載されているポリマー集合体を用いる医療機器のコーティングは、一般的に医療機器の表面に存在する官能基とポリマーの共有結合性の架橋結合を介してまたは物理吸着を介してもたらされる。ある実施態様において、ここに記載されている両性電解質化合物と医療機器の材料とを直接的に重合させることが望ましい。別の実施態様においては、コポリマーを、溶液中に溶解させ、浸漬コーティング、スプレーコーティング（超音波、静電、熱）、紫外線硬化を用いる浸漬コーティングを用いて医療機器に被覆でき、または浸漬被覆して多官能性架橋剤（例えばポリアジリジン、ポリイソシアネート）で架橋できる。
【０００６】
実施態様には、多官能性架橋剤と架橋する、ここに記載された両性電解質化合物を含有するポリマー（用語コポリマーを含む）が含まれる。本願において使用されるような、多官能性架橋剤は、ポリマーと共有結合を形成し得る２つ以上の反応性基を含有する分子である。実施態様は、２〜１００個の反応性を有する多官能性架橋剤を含み、当業者は、明確に記載された間の全ての範囲および値、例えば、３〜約５０または５〜約９５が考慮されることを直ちに理解するであろう。例には、ビニル、エポキシド、アルデヒド、イミン、イソシアネート、ベンゾフェノン、アジリジン、マレイミド、ジイミド、カルボジイミドおよびスクシンイミドが含まれる。これらの官能性基を、両性電解質を含有するポリマーにもたらしてもよく、または独立した多官能性架橋剤分子にもたらし得る。例えば、反応性基は、ポリエチレングリコール、ポリビニルピロリジノン、ポリアクリレート、ポリメチルアクリレートまたはポリアルキレンオキシドの主鎖に配置されてもよい。架橋剤は、両性電解質を含有するポリマー溶液に添加されてもよく、または、ポリマーと接触させてもよい。架橋は、混合条件下で行われてもよく、含まれる特定の化学物質に基づき、所望される際に活性化されてもよい。多官能性架橋剤は、両性電解質ポリマーを含有する溶液または溶融体の一部であってもよく、または、このようなポリマーを表面と接触させるまたは接触させた後に添加してもよい。
【０００７】
実施態様は、以下の一般式により表される両性電解質化合物である：
【０００８】
【化１】
2014520191.tif 000003
[式中、Ｒ１、Ｒ２およびＲ３は、
(ａ)アルキル基、
(ｂ)アリール基、
(ｃ)シクロアルキル基、
(ｄ)シクロアルケニル基、
(ｅ)ヘテロ環基、および
(ｆ)アルケニル基
から成る群から独立して選択され、
ｍおよびｐは、独立して０〜１３の範囲であり、ｍが１〜１３の場合、ｍ−炭化水素鎖と称される炭化水素鎖を意味し、
ｐは、ｐ−炭化水素鎖と称される炭化水素鎖を意味する１〜１３の範囲であり、および
【０００９】
Ｚは、
(ａ)化合物に対する二重結合を有する炭素、または
(ｂ)以下の式により表される基を表し、
【化２】
2014520191.tif 000004
[式中、Ｘは水素またはメチルを表し、およびＹはエステル部分における酸素またはアミド部分における第二級アミンを表す]]。
【００１０】
別の実施態様において、Ｚは、ポリマーまたは他の部分に対する更なる共有結合用の官能基を表す。このような官能基の例は、求電子試薬または求核試薬、例えば、第１級アミン、ヒドロキシル、ジオール、カルボキシル、エポキシド、アルデヒド、イミン、イソシアネート、ベンゾフェノン、アジリジン、マレイミド、ジイミド、カルボジイミド、スクシンイミド、およびカルボジイミドである。これらの選択または他の官能基の選択は、両性電解質化合物を受け取るポリマーに依存し得る。したがって、複数の官能基を含有するポリマーは、ポリマー主鎖上の第１官能基と両性電解質上の第２官能基との間の反応により、複数のペンダント両性電解質基で加飾されてよい。ある実施態様において、第１官能基および第２官能基は、求電子−求核共有結合反応が進行するように選択される。
【００１１】
別の実施態様は、ここに記載されているようなＺ基を有し、Ｏとして選択されたＹ基を有する一般式１Ａにより表される両性電解質化合物であり、以下のように表される：
【化３】
2014520191.tif 000005
[式中、Ｒ１、Ｒ２およびＲ３は、以下のもののいずれか１つを表す：
−(ａ)置換または非置換アルキル、
−(ｂ)置換または非置換アリール、
−(ｃ)置換または非置換シクロアルキル、
−(ｄ)置換または非置換シクロアルケニル、
−(ｅ)置換または非置換ヘテロ環、
−(ｆ)置換または非置換アルケニル、および
Ｘは、水素またはメチルを表わす。]
【００１２】
別の実施態様において、ここに記載されている両性電解質化合物は、以下の一般式により表される：
【化４】
2014520191.tif 000006
[式中、Ｒ１、Ｒ２およびＲ３は、以下のもののいずれか１つを表す：
−(ａ)置換または非置換アルキル、
−(ｂ)置換または非置換アリール、
−(ｃ)置換または非置換シクロアルキル、
−(ｄ)置換または非置換シクロアルケニル、
−(ｅ)置換または非置換ヘテロ環、
−(ｆ)置換または非置換アルケニル、および
Ｘは水素またはメチルを表し、およびＹはエステル部分における酸素またはアミド部分における第二級アミンを表す]。
【００１３】
一般式１Ａ、１Ｂおよび１Ｃの両性電解質を、他のモノマーと重合させてよく、重合させなくてもよく、および架橋剤と重合させてよく、重合させなくてもよい。両性電解質を、存在するポリマーにグラフト化させてもよい。
【００１４】
したがって、他の実施態様は、両性電解質化合物ペンダント基を含有するポリマーを含有する化合物を対象とし、前記ポリマーと両性電解質ペンダント基は、以下の式により表される：
【化５】
2014520191.tif 000007
【００１５】
または、式
【化６】
2014520191.tif 000008
[式中、ＰＯＬＹはポリマー主鎖を表し、
（一般式２Ａにおける）Ｑは、ポリマー主鎖に対するリンカーであり、
（一般式２Ｂにおける）Ｙは、エステル部分における酸素またはアミド部分における第二級アミンを表し、
式中、ｍおよびｐは、独立して０〜１３の範囲であり、ｍが１〜１３の場合、ｍ−炭化水素鎖と称される炭化水素鎖を意味し、
ｐは、ｐ−炭化水素鎖と称される炭化水素鎖を意味する１〜１３の範囲であり、
Ｒ１、Ｒ２およびＲ３は、
(ａ)アルキル基、
(ｂ)アリール基、
(ｃ)シクロアルキル基、
(ｄ)シクロアルケニル基、
(ｅ)ヘテロ環基、および
(ｆ)アルケニル基
から成る群から独立して選択される]。
【００１６】
符号ｎは、ペンダント基の数を表し、それらの各々は独立して選択され、ポリマー主鎖に結合される。明らかなことだが、ポリマーがポリマー主鎖および複数のペンダント基を含有するように、種々のペンダント基は、独立してポリマー主鎖に結合される。さらに、他のペンダント基をポリマーに結合させてもよく、またはポリマーは、一般式に記載されているもの以外にはペンダント基を有さなくてよい。ポリマーまたはポリマー主鎖は、例えば、１００〜１０,０００,０００ダルトンの重量範囲を有し得る。両性電解質ペンダント基の量は、自由に変動でき、ペンダント基を含有する総化合物の、例えば、０．１〜約９９％（ｗ／ｗ）の範囲で変動でき；当業者は、明記された境界内の全ての数字および範囲が予期され、例えば約２％（ｗ／ｗ）から、約５％〜約５０％（ｗ／ｗ）であることを直ちに理解できるであろう。これらの範囲は、一般的に、一般式１−１６の実施態様またはそれらから製造されるポリマーに適用される。これらの範囲をもたらすために、例えば、両性電解質化合物は濃縮状態から重合されてもよく、または重合用の種々の他のモノマーと混合してもよい。あるいは、ポリマーは、ポリマー主鎖として機能し、両性電解質ペンダント基、ならびに他のペンダント基で軽度にまたは重度に加飾されるように選択され得る。
【００１７】
符号Ｑは、リンカーを表し、結合を形成するのに存在する種々の化学的選択を備える。例えば、Ｑは、１〜１３の炭素の範囲を取る置換または非置換の炭化水素鎖、置換または非置換アルキル、置換または非置換アリール、置換または非置換シクロアルキル、置換または非置換シクロアルケニル、置換または非置換ヘテロ環、置換または非置換アルケニル、エステルを含有する官能鎖、アミドを含有する官能鎖、ウレアを含有する官能鎖、カーボネートを含有する官能鎖、カルバメートを含有する官能鎖、ポリ（エチレンオキシド）を含有する官能鎖、およびポリ（プロピレン）オキシドポリマーを含有する官能鎖から成る群から選択され得る。
【００１８】
一実施態様において、ここに記載されている両性電解質化合物でグラフト化されたポリマーは、以下の一般式により表される：
【化７】
2014520191.tif 000009
[式中、Ｘは水素またはメチルを表し、Ｙはエステル部分を形成する酸素またはアミド部分を形成する第二級アミンを表し、およびＲ１、Ｒ２およびＲ３は、上記（ａ）〜（ｆ）のように独立して選択される]。
【００１９】
別の実施態様において、ここに記載されている両性電解質化合物は、以下の一般式により表される：
【化８】
2014520191.tif 000010
[式中、Ｘは水素またはメチルを表し、Ｙはエステル部分を形成する酸素またはアミド部分を形成する第二級アミンを表し、およびＲ１、Ｒ２およびＲ３は、上記（ａ）〜（ｆ）のように独立して選択され、
ｍおよびｐは、０〜１３の範囲を取る炭素数を有する、置換または非置換炭化水素鎖を表す]。
【００２０】
一般式３Ａの両性電解質化合物でグラフト化された同様のポリマーは、以下の一般式により表される：
【化９】
2014520191.tif 000011
[式中、Ｘは水素またはメチルを表し、Ｙはエステル部分を形成する酸素またはアミド部分を形成する第二級アミンを表し、およびＲ１、Ｒ２およびＲ３は、上記（ａ）〜（ｆ）のように独立して選択され、および
ｍおよびｐは、０〜１３の範囲を取る炭素数を有する、置換または非置換炭化水素鎖を表す]。
【００２１】
実施態様は、以下の一般式により表される両性電解質モノマーの重合生成物を含有するポリマーである：
【化１０】
2014520191.tif 000012
[式中、Ｒ１、Ｒ２およびＲ３は、
(ａ)アルキル基、
(ｂ)アリール基、
(ｃ)シクロアルキル基、
(ｄ)シクロアルケニル基、
(ｅ)ヘテロ環基、および
(ｆ)アルケニル基
から成る群から独立して選択され；
ｍおよびｐは、独立して０〜１３の範囲であり、ｍが１〜１３の場合、ｍ−炭化水素鎖と称される炭化水素鎖を意味し、
ｐは、ｐ−炭化水素鎖と称される炭化水素鎖を意味する１〜１３の範囲であり、および
Ｚは、フリーラジカル重合を行うことができるビニルまたはアリル基を含有する重合性基を表す]。
【００２２】
フリーラジカル重合は、一般的に、ビニルまたはアリル基を用いて行われる。式４Ａのモノマーは、それ自体により重合でき、またはフリーラジカル重合を進行させるコモノマーと重合できる。コモノマーの例には、アクリレート、メタクリレート、２−ヒドロキシエチルメタクリレート、ヒドロキシプロピルメタクリレート、ｎ−ブチルメタクリレート、ｔｅｒｔ−ブチルメタクリレート、ｎ−ヘキシルメタクリレート、２−メトキシエチルメタクリレート、ポリ（ヘキサニド）メタクリレート、ポリ（ヘキサニド）ポリエチレンオキシドメタクリレート、またはアルキル誘導化ポリ（ヘキサニド）メタクリレート、ヘパリン誘導化ポリエチレンオキシドマクロマー、ビニスルホン酸モノマー、ポリ（エチレングリコール）含有モノマー、Ｎ−ビニルピロリドンモノマー、４−ベンゾイルフェニルメタクリレート、アリルメチルカーボネート、アリルアルコール、アリルイソシアネート、メタクリロイルオキシエチルホスフォリルコリンのうちの１つ以上が含まれる。
【００２３】
種々のモノマー（ここで使用される用語はマクロマーを含む）は、US 6,127,348, US 6,121,027, PCT GB9701173, US 6,096,798, US 6,060,582, 5,993,890; 5,945,457; 5,877,263; 5,855,618; 5,846,530; 5,837,747; 5,783,570; 5,776,184; 5,763,504; 5,741,881; 5,741,551; 5,728,751; 5,583,213; 5,512,329; 5,462,976; 5,344,455; 5,183,872; 4,987,181; 4,331,697; 4,239,664; 4,082,727; US 公開 2003/0021762, および EP049,828に記載されている。これらの参照文献は、全ての目的に対して参照することによりここに組み込まれ、コモノマーとしてのモノマーの使用、または両性電解質化合物とポリマーの加飾を行うことを含む。
【００２４】
式４Ａのモノマーを、以下の一般式を有する１以上のコモノマーと重合させてもよい：
【化１１】
2014520191.tif 000013
[式中、Ｘ'は水素またはメチルを表し、Ｙ'はエステル部分における酸素またはアミド部分における第二級アミンを表し、Ｒ'は、(ａ)アルキル基、(ｂ)アリール基、(ｃ)シクロアルキル基、(ｄ)シクロアルケニル基、(ｅ)ヘテロ環基、および(ｆ)アルケニル基から選択される群の要素を表す]。
【００２５】
例えば、式４Ａと４Ｂのモノマーは、以下の式のモノマーとさらに重合できる：
【化１２】
2014520191.tif 000014
[式中、Ｘ''は水素またはメチルを表し、Ｙ''はエステル部分における酸素またはアミド部分における第二級アミンを表し、およびＲ''は(ａ)アルキル基、(ｂ)アリール基、(ｃ)シクロアルキル基、(ｄ)シクロアルケニル基、(ｅ)ヘテロ環基、および(ｆ)アルケニル基から選択される群の要素を表す]。
【００２６】
式４Ａのモノマーは、以下の一般式のモノマーと重合できる：
【化１３】
2014520191.tif 000015
[式中、Ｘは水素またはメチルを表し、およびＲivは、(ａ)アルキル基、(ｂ)アリール基、(ｃ)シクロアルキル基、(ｄ)シクロアルケニル基、(ｅ)ヘテロ環基、および(ｆ)アルケニル基および(g)アルキル第３級アミン基から成る群から選択される]。
【００２７】
一実施態様において、ここに記載されている両性電解質化合物でグラフト化したコポリマーは、以下の一般式により表される：
【化１４】
2014520191.tif 000016
[式中、Ｘは、水素またはメチルを表し、Ｙはエステル部分を形成する酸素またはアミド部分を形成する第二級アミンを表し、およびＲ１、Ｒ２およびＲ３は、上記（ａ）〜（ｆ）のように選択され、
Ｒ'は、以下のもののいずれか１つを表し：
−(ｇ)置換または非置換アルキル、
−(ｈ)置換または非置換アリール、
−(ｉ)置換または非置換シクロアルキル、
−(ｊ)置換または非置換シクロアルケニル、
−(ｋ)置換または非置換ヘテロ環、
−(ｌ)置換または非置換アルケニル、および
ｎおよびｒは各モノマー単位数を表す]。
【００２８】
別の実施態様において、ここに記載されている両性電解質化合物でグラフト化したコポリマーは、以下の一般式により表される：
【化１５】
2014520191.tif 000017
[式中、Ｘは、水素またはメチルを表し、Ｙはエステル部分を形成する酸素またはアミド部分を形成する第二級アミンを表し、およびＲ１、Ｒ２およびＲ３は、上記（ａ）〜（ｆ）のように選択され、Ｒ'は、上記（ｇ）〜（Ｉ）のように選択され、
ｍおよびｐは、０〜１３の炭素数の範囲を有する置換または非置換の炭化水素鎖を表し、
ｎおよびｒは各モノマー単位数を表す]。
【００２９】
別の実施態様において、ここに記載されている両性電解質化合物でグラフト化したコポリマーは、以下の一般式により表される：
【化１６】
2014520191.tif 000018
[式中、Ｘは水素またはメチルを表し、Ｙはエステル部分を形成する酸素またはアミド部分を形成する第二級アミンを表し、およびＲ１、Ｒ２およびＲ３は、上記（ａ）〜（ｆ）のように選択され、Ｒ'は、上記（ｇ）〜（Ｉ）のように選択され、
Ｒ''は、以下のもののいずれか１つを表し：
−(ｔ)置換または非置換アルキル、
−(ｕ)置換または非置換アリール、
−(ｖ)置換または非置換シクロアルキル、
−(ｗ)置換または非置換シクロアルケニル、
−(ｙ)置換または非置換ヘテロ環、
−(ｚ)置換または非置換アルケニル、および
ｎ、ｒおよびｓは各モノマー単位数を表す]。
【００３０】
一実施態様において、ここに記載されている両性電解質化合物でグラフト化したコポリマーは、以下の一般式により表される：
【化１７】
2014520191.tif 000019
[式中、Ｘは、水素またはメチルを表し、Ｙはエステル部分を形成する酸素またはアミド部分を形成する第二級アミンを表し、およびＲ１、Ｒ２およびＲ３は、上記（ａ）〜（ｆ）のように選択され、Ｒ'は、上記（ｇ）〜（ｌ）のように選択され、Ｒ''は、上記（ｔ）〜（ｚ）のように選択され、
ｍおよびｐは、０〜１３の炭素数の範囲を有する置換または非置換の炭化水素鎖を表し、
ｎ、ｒおよびｓは各モノマー単位数を表す]。
【００３１】
一実施態様において、ここに記載されている両性電解質化合物でグラフト化したコポリマーは、以下の一般式により表される：
【化１８】
2014520191.tif 000020
[式中、Ｘは、水素またはメチルを表し、Ｙはエステル部分を形成する酸素またはアミド部分を形成する第二級アミンを表し、およびＲ１、Ｒ２およびＲ３は、上記（ａ）〜（ｆ）のように選択され、Ｒ'は、上記（ｇ）〜（ｌ）のように選択され、
ｍおよびｐは、０〜１３の炭素数の範囲を有する置換または非置換の炭化水素鎖を表し、
ｎおよびｒは各モノマー単位数を表す]。
【００３２】
一実施態様において、ここに記載されている両性電解質化合物でグラフト化したコポリマーは、以下の一般式により表される：
【化１９】
2014520191.tif 000021
[式中、Ｘは、水素またはメチルを表し、Ｙはエステル部分を形成する酸素またはアミド部分を形成する第二級アミンを表し、およびＲ１、Ｒ２およびＲ３は、上記（ａ）〜（ｆ）のように選択され、Ｒ'は、上記（ｇ）〜（ｌ）のように選択され、Ｒ''は、上記（ｔ）〜（ｚ）のように選択され、
ｍおよびｐは、０〜１３の炭素数の範囲を有する置換または非置換の炭化水素鎖を表し、
ｎ、ｒおよびｓは各モノマー単位数を表す]。
【００３３】
一実施態様において、ここに記載されている両性電解質化合物でグラフト化したコポリマーは、以下の一般式により表される：
【化２０】
2014520191.tif 000022
[式中、Ｘは、水素またはメチルを表し、Ｙはエステル部分を形成する酸素またはアミド部分を形成する第二級アミンを表し、およびＲ１、Ｒ２およびＲ３は、上記（ａ）〜（ｆ）のように選択され、Ｒ'は、上記（ｇ）〜（ｌ）のように選択され、Ｒ''は、上記（ｔ）〜（ｚ）のように選択され、
ｍおよびｐは、０〜１３の炭素数の範囲を有する置換または非置換の炭化水素鎖を表し、
ｎ、ｒおよびｓは各モノマー単位数を表す]。
【００３４】
一実施態様において、ここに記載されているコポリマーは以下の一般式で表される：
【化２１】
2014520191.tif 000023
[式中、Ｘ、Ｙ、びＲ１、Ｒ２、Ｒ３およびＲ'は、上記のような官能基または原子を表し、およびｍ、ｐ、ｎおよびｒは上記のような各モノマー単位数を表す]。
【００３５】
別の実施態様において、ここに記載されているコポリマーは以下の一般式で表される：
【化２２】
2014520191.tif 000024
[式中、Ｘ、Ｙ、びＲ１、Ｒ２、Ｒ３およびＲ'は、上記のような官能基または原子を表し、およびｍ、ｐ、ｎおよびｒは上記のような各モノマー単位数を表す]。
【００３６】
別の実施態様において、ここに記載されているコポリマーは以下の一般式で表される：
【化２３】
2014520191.tif 000025
[式中、Ｘ、Ｙ、びＲ１、Ｒ２、Ｒ３、Ｒ'およびＲ''上記のような官能基または原子を表し、およびｍ、ｐ、ｎ、ｒおよびｓは上記のような各モノマー単位数を表す]。
【００３７】
別の実施態様において、ここに記載されているコポリマーは以下の一般式で表される：
【化２４】
2014520191.tif 000026
[式中、Ｘ、Ｙ、びＲ１、Ｒ２、Ｒ３、Ｒ'およびＲ''上記のような官能基または原子を表し、およびｍ、ｐ、ｎ、ｒおよびｓは上記のような各モノマー単位数を表す]。
【００３８】
別の実施態様において、ここに記載されているコポリマーは以下の一般式で表される：
【化２５】
2014520191.tif 000027
[式中、Ｘ、Ｙ、びＲ１、Ｒ２、Ｒ３、Ｒ'およびＲ''上記のような官能基または原子を表し、およびｍ、ｐ、ｎ、ｒおよびｓは上記のような各モノマー単位数を表す]。
【００３９】
両性電解質という用語は、両性イオン部分を有する化合物を記載するために、本明細書において使用される。基という用語は、１つ以上の更なる基を含有し得る化学部分を示す。一般式１−１６において、Ｘは、水素またはメチルを含む、重合性基に結合可能な任意の基であってよい。Ｘは、ポリマー中の側鎖を表すのに使用されるが、Ｘは、同一の式中で異なってもよく、Ｘは各モノマーに対して独立して選択され得ることが理解される。用語、置換または非置換は、それ自体が１つ以上のさらなる置換基で置換され得る化学官能基を表すのに使用される。これらのさらなる置換基には、ヘテロ原子、例えば、Ｏ、ＮまたはＳなどが含まれる。しかしながら、数、置換位置および結合した置換基の種類は、具体的に記載されない限り特に限定されない。Ｒ１、Ｒ２およびＲ３は、それぞれ独立して、置換または非置換アルキル、置換または非置換アリール基、置換または非置換シクロアルキル基、置換または非置換シクロアルケニル基、置換または非置換ヘテロ環基、または置換または非置換アルケニル基を表す。Ｒ'は置換または非置換アルキル基、置換または非置換アリール基、置換または非置換シクロアルキル基、置換または非置換シクロアルケニル基、置換または非置換ヘテロ環基、または置換または非置換アルケニル基を表す。Ｒ''は、置換または非置換アルキル基、置換または非置換アリール基、置換または非置換シクロアルキル基、置換または非置換シクロアルケニル基、置換または非置換ヘテロ環基、または置換または非置換アルケニル基を表す。一般式１−１６において、ｍおよびｐは、０〜１３の範囲を有する炭化水素鎖における炭素数を表し、この場合において、炭化水素鎖は置換されていてもよく、非置換であってもよい。一般式１−１６において、ｎ、ｒおよびｓは、コポリマー主鎖中の各モノマーの単位数を表し、当該技術分野において既知の任意の妥当なものであることができる。ある実施態様において、モノマー数ｎ、ｒおよびｓは、１０〜１,０００,０００の範囲の繰り返し単位である。モノマー数ｎ、ｒおよびｓは、同一の式中で同じであっても異なっていてもよい。コモノマーは、本明細書に記載されている両性電解質化合物と共に使用され得る。コモノマーの例には、アクリレート、メタクリレート（例えば、２−ヒドロキシエチルメタクリレート、ヒドロキシプロピルメタクリレート、ｎ−ブチルメタクリレート、ｔｅｒｔ−ブチルメタクリレート、ｎ−ヘキシルメタクリレート、２−メトキシエチルメタクリレート、ポリ（ヘキサニド）メタクリレート、ポリ（ヘキサニド）ポリエチレンオキシドメタクリレート、またはアルキル誘導ポリ（ヘキサニド）メタクリレート）、ヘパリン誘導ポリエチレンオキシド、ビニスルホン酸、ポリ（エチレングリコール）、Ｎ−ビニルピロリドン、４−ベンゾイルフェニルメタクリレートが含まれる。
【００４０】
合成の一般的な方法は、以下のスキームにより説明される。例１−３において製造される化合物は以下のスキームＩで示される。例４において製造される化合物は以下のスキームIIで示される。スキームは、一般式１Ａ、１Ｂおよび１Ｃに記述されている両性電解質化合物の実施態様物を製造するために修正され得る。
【００４１】
【化２６】
2014520191.tif 000028
【００４２】
例５−８は、種々の両性電解質含有材料およびポリマーの重合を詳述し、例５−７において、２−((２−（メタクリロイルオキシ）エチル)ジメチルアンモニオ)エチル２−メトキシエチルホスフェート)を、種々の濃度および条件でｎ−ブチルメタクリレートと共重合させた。例８において、２((３(メタクリロイルオキシ)プロピル) ジメチルアンモニオ)エチル２−メトキシエチルホスフェートをｎ−ブチルメタクリレートと重合させた。例９において、例３からの２−((２−（メタクリロイルオキシ）エチル)ジメチルアンモニオ)エチル２−メトキシエチルホスフェート)を、ヘキシルメタクリレート（３０％モル）およびメトキシエチルメタクリレートと共重合させた。例１０において、例３からの２−((２−（メタクリロイルオキシ）エチル)ジメチルアンモニオ)エチル２−メトキシエチルホスフェート)（３０％モル）を、ヘキシルメタクリレートおよびメトキシエチルメタクリレートと共重合させた。例１１および１２において、例３からの２−((２−（メタクリロイルオキシ）エチル)ジメチルアンモニオ)エチル２−メトキシエチルホスフェート)を、ヘキシルメタクリレートおよびヒドロキシプロピルメタクリレートと種々の条件で共重合させた。例１３は、本明細書に記載されている両性電解質化合物を含有するコンタクトレンズ材料の実施態様を記載する。これらの全てのポリマーは、種々の条件における両性電解質化合物性能を説明するために製造された。
【００４３】
例１４〜１８は、両性電解質含有材料の試験を詳細に説明する。例１６における表１は、未コートのポリスチレンと比較して、血小板および会合体の著しく減少した数により表される両性電解質含有材の改良された血液適合性を概説する。例１７における表２Ａおよび２Ｂは、関連するコントロール材料と比較して、両性電解質含有材料がより少ないタンパク質を吸収したことを概説する。減少したタンパク質吸収は、材料の改良された生体適合性の根拠を示す。減少した吸収は、コポリマーの範囲と共重合条件の範囲の全域で観察され、両性電解質の存在と改良された生体適合性の間の相互関係を説明する。例１８は、種々の両性電解質含有材料を細胞に曝し、細胞接着が極めて低いか存在しないことを説明し、さらに、両性電解質の存在と生体適合性における改良との間の相互関係を説明する。
【００４４】
両性電解質含有ポリマーの一使用は、両性電解質含有ポリマーの医術における使用、それから製造される医療機器、それの少なくとも一部を含有する医療機器、またはそれで少なくとも部分的に被覆された医療機器である。これらの装置は、例えば、血液接触材料、埋め込み型機器、完全に埋め込まれた機器（機器が体の外部に存在しないことを意味する）、部分的に埋め込まれた機器（機器の一部が患者の内部に埋め込まれ、一部が患者の外部に設けられることを意味する）、患者の血液または体液と接触する機器、カテーテル、血液接触管（心臓装置、心肺機器、透析管）、透析機器、透析膜などであってよい。完全に埋め込み可能な機器の例には、人工血管、ステント（心臓、静脈、動脈、腎臓、尿管）、弁（心臓、静脈、動脈）、心臓弁尖、バイパス、心臓機器（ペースメーカー、除細動器）が含まれる。部分的に埋め込まれる機器の例には、経皮性カテーテル、透析ポート、化学療法用ポートが含まれる。両性電解質含有ポリマーから完全または部分的に製造される装置は、例えば、コンタクトレンズ、眼内レンズ、カテーテルおよび生物医学弁である。医療機器または他の製造物品は、両性電解質、両性電解質を含有するポリマー、あるいは、両性電解質および／または両性電解質を含有するポリマーを含有するコーティング材料で製造されるか少なくとも部分的に被覆される。両性電解質、コーティング材料、または両性電解質含有ポリマーを、表面に吸着させてもよく、表面に共有結合させてもよく、または表面材料は、少なくとも部分的にポリマーおよび／または両性電解質から製造されてもよい。方法は、例えば、両性電解質含有化合物を溶液中に溶解させ、浸漬コーティング、スプレーコーティング、超音波スプレーコーティング、静電スプレーコーティング、熱スプレーコーティング、紫外線硬化を用いる浸漬コーティング、または多官能性架橋剤を用いる浸漬コーティングおよび架橋を用いて医療機器に被覆できる。コーティングは共有架橋結合を有さなくてもよい。あるいは、架橋剤は、コーティング内に導入されてもよい。実施態様は、化合物が、ポリアジリジン、ポリイソシアネート、ポリカルボジイミドまたはそれらの組合せを含有する多官能性架橋剤と化合物が共有結合する、コーティングおよび／または材料を含む。
【実施例】
【００４５】
本発明のいくつかの実施態様は、実施例を介して以下においてより詳細に記載される。
【００４６】
例１  ＳＣＨＯＴＴ  Ｄｕｒａｎ耐圧瓶を用いる２−((２−（メタクリロイルオキシ）エチル)ジメチルアンモニオ)エチル２−メトキシエチルホスフェート)の合成
２−クロロ−１,３,２−ジオキサホスホランオキシドを生成する最初の２段階は、過去に記載され、ＬｕｃａｓおよびＥｄｍｕｎｄｓｏｎの方法に従い行われた。新たに蒸留した２−メトキシエタノールを、オーブンで乾燥させ、窒素でフラッシュした丸底フラスコ中で、無水テトラヒドロフランおよび新たに蒸留したトリエチルアミンと混合した。混合物を、Ｎ２雰囲気下で１０分間撹拌し、−２０℃まで冷却した。無水テトラヒドロフラン中の２−クロロ−１,３,２−ジオキサホスホランオキシド溶液を、２０分に亘り、−２０℃にてゆっくりと添加した。添加が終了した時点で、混合物を−１０／−２０℃でさらに２時間撹拌し、その後、０／５℃にて２時間撹拌し、１時間に亘り室温まで徐々に暖めた。トリエチルアミン塩酸塩の沈殿物を、セライトおよびガラスウールを介して濾過し、蒸留によりＴＨＦを除去した。中間生成物を３０分間真空下で最終的に乾燥させ、過剰量のトリエチルアミンを除去し、メトキシエチル−１,３,２−ジオキサホスホランオキシドの中間オイルを得た（８１％）。
【００４７】
中間オイルを、新たに蒸留した２−（ジメチルアミノ）エチルメタクリレート（アルドリッチ）（１当量）と、および新たに蒸留したアセトニトリル（０．３ｍｏｌａｒ）を有する２０００ｐｐｍの２−メトキシフェノール（アルドリッチ）と、オーブンで乾燥させたガラス瓶（ＳＣＨＯＴＴ  Ｄｕｒａｎ  １００ｍＬ）中で混合した。混合物を４２時間６０℃にて撹拌した。反応が完了した時点で、窒素のストリーム中で、大部分のアセトニトリルを除去した。残存する黄色／茶色のオイルを、無水メタノールの最小量中に溶解させ、無水ジエチルエーテルから再沈殿させた。この工程を３回繰り返した。粗オイルを、アセトニトリル／メタノール／水をそれぞれ４／１／１の比で有する混合物を用いるシリカゲルカラムクロマトグラフィーにより精製し、透明な粘性オイルを得た。オイルを、少量のアセトニトリル中に溶解させ、ＭｇＳｏ４を介して１時間乾燥させて、オイルを水から完全に乾燥させた。化合物を、Ｎ２ストリームの下で乾燥させ、高真空下で最終的に乾燥させた（収率＝９％）。
【００４８】
1H NMR (400 MHz, D2O)  δ  ppm: 1.85 (s, 3H, CH3-C=CH2-), 3.19 (s, 6H, CH3-N+-CH3), 3.31 (s, 3H, CH3-O-), 3.56 〜 3.59 (m, 2H, -CH2-O-), 3.68 〜 3.71 (m, 2H, -CH2-N+-), 3.77 〜 3.82 (m, 2H, -CH2-N+-), 3.91 〜 3.95 (m, 2H, -CH2-O-P=O), 4.25 (br. s, 2H, -CH2-O-P=O), 4.57 (br. s, 2H, -CH2-O-C=O), 5.69 (d, J=4, 1H, CH2=C-) および 6.07 (d, J=4, 1H, CH2=C-); 31P NMR (162 MHz, D2O)  δ  ppm: -0.34 ; 13C NMR (100 MHz, D2O)  δ  ppm: 17.23 (CH3-C=CH2-), 52.14 (CH3-N+-CH3), 58.07 (CH3-O-CH2-), 58.40 (-CH2-O-C=O), 59.12 (-CH2-O-P=O), 63.60 (CH2-N+-CH2), 64.70 および 64.76 (CH2-N+-CH2 および -CH2-O-P=O), 71.38 (CH3-O-CH2-), 127.67 (CH2=C-), 135.11 (CH2=C-CH3), 168.36 (O-C=O); FT-IR ｖmax / cm-1: 1718 (O-C=O st.), 1637 (C=C st.), 1456 (-N+(CH3)2 def.), 1320 (CH3 def.), 1296 (P=O st.), 1217 (C-O-C st.), 1158 (C-N bend), 1042 (P-O-C st.), 949 (-N(CH3)2 st.), 842 (CH2), 789 (CH2);C13H27O7NPに関するESI LCMSを、m/z 340.1520 [M+H]+ で見出し(計算340.1525) および C13H26O7NPNa 362.1338 m/z [M+Na]+で見出した(計算362.1345)。
【００４９】
例２  ＳＣＨＯＴＴ  Ｄｕｒａｎ耐圧瓶を用い、溶媒中での試薬の濃度を増加させた２−((２−（メタクリロイルオキシ）エチル)ジメチルアンモニオ)エチル２−メトキシエチルホスフェート)の合成
２−クロロ−１,３,２−ジオキサホスホランオキシドを生成する最初の２段階は、過去に記載され、Ｌｕｃａｓ7およびＥｄｍｕｎｄｓｏｎ8の方法に従い行われた。
メトキシエチル−１,３,２−ジオキサホスホランオキシドを、例１に記載されるようにして調製した。メトキシエチル−１,３,２−ジオキサホスホランオキシド（１当量）を、新たに蒸留した２−（ジメチルアミノ）エチルメタクリレート（アルドリッチ）（１当量）と、および新たに蒸留したアセトニトリル（２モル濃度）を有する２０００ｐｐｍの２−メトキシフェノール（アルドリッチ）と、オーブンで乾燥させたガラス瓶（ＳＣＨＯＴＴ  Ｄｕｒａｎ  １００ｍＬ）中で混合した。混合物を２４時間１２０℃にて撹拌した。反応が完了した時点で、窒素のストリーム中で、大部分のアセトニトリルを除去した。残存する黄色／茶色のオイルを、無水メタノールの最小量中に溶解させ、無水ジエチルエーテルから再沈殿させた。この工程を３回繰り返した。粗オイルを、アセトニトリル／メタノール／水をそれぞれ４／１／１の比で有する混合物を用いるシリカゲルカラムクロマトグラフィーにより精製し、透明な粘性オイルを得た。オイルを、少量のアセトニトリル中に溶解させ、ＭｇＳｏ４を介して１時間乾燥させて、オイルを水から完全に乾燥させた。化合物を、Ｎ２ストリームの下で乾燥させ、高真空下で最終的に乾燥させた（収率＝６５％）。
【００５０】
1H NMR (400 MHz, D2O) δppm: 1.85 (s, 3H, CH3-C=CH2-), 3.19 (s, 6H, CH3-N+-CH3), 3.31 (s, 3H, CH3-O-), 3.56 〜 3.59 (m, 2H, -CH2-O-), 3.68 〜 3.71 (m, 2H, -CH2-N+-), 3.77 〜 3.82 (m, 2H, -CH2-N+-), 3.91 〜 3.95 (m, 2H, -CH2-O-P=O), 4.25 (br. s, 2H, -CH2-O-P=O), 4.57 (br. s, 2H, -CH2-O-C=O), 5.69 (d, J=4, 1H, CH2=C-) および 6.07 (d, J=4, 1H, CH2=C-); 31P NMR (162 MHz, D2O)  δ  ppm: -0.34 ; 13C NMR (100 MHz, D2O)  δ  ppm: 17.23 (CH3-C=CH2-), 52.14 (CH3-N+-CH3), 58.07 (CH3-O-CH2-), 58.40 (-CH2-O-C=O), 59.12 (-CH2-O-P=O), 63.60 (CH2-N+-CH2), 64.70 および 64.76 (CH2-N+-CH2 および -CH2-O-P=O), 71.38 (CH3-O-CH2-), 127.67 (CH2=C-), 135.11 (CH2=C-CH3), 168.36 (O-C=O); FT-IR ｖmax / cm-1: 1718 (O-C=O st.), 1637 (C=C st.), 1456 (-N+(CH3)2 def.), 1320 (CH3 def.), 1296 (P=O st.), 1217 (C-O-C st.), 1158 (C-N bend), 1042 (P-O-C st.), 949 (-N(CH3)2 st.), 842 (CH2), 789 (CH2); C13H27O7NPに関するESI LCMSをm/z 340.1520 [M+H]+で見出し (計算 340.1525) および C13H26O7NPNaを 362.1338 m/z [M+Na]+ で見出した(計算362.1345)。
【００５１】
例３  マイクロ波エネルギーを用いる２−((２−（メタクリロイルオキシ）エチル)ジメチルアンモニオ)エチル２−メトキシエチルホスフェート)の合成
２−クロロ−１,３,２−ジオキサホスホランオキシドを生成する最初の２段階は、過去に記載され、Ｌｕｃａｓ7およびＥｄｍｕｎｄｓｏｎ8の方法に従い行われた。
メトキシエチル−１,３,２−ジオキサホスホランオキシドを、例１に記載されるようにして調製した。メトキシエチル−１,３,２−ジオキサホスホランオキシド（１当量）を、新たに蒸留した２−（ジメチルアミノ）エチルメタクリレート（アルドリッチ）（１当量）と、および新たに蒸留したアセトニトリル（２モル濃度）を有する２０００ｐｐｍの２−メトキシフェノール（アルドリッチ）と、オーブンで乾燥させたマイクロ波厚肉容器中で混合した。反応生成物をＣＥＭ Ｄｉｓｃｏｖｅｒマイクロ波に配置し、１５０ワット出力で４時間、１２５℃にて撹拌した。反応が完了した時点で、窒素のストリーム中で、大部分のアセトニトリルを除去した。残存する茶色のオイルを、無水メタノールの最小量中に溶解させ、無水ジエチルエーテルから再沈殿させた。この工程を３回繰り返した。粗オイルを、アセトニトリル／メタノール／水をそれぞれ４／１／１の比で有する混合物を用いるシリカゲルカラムクロマトグラフィーにより精製し、透明な粘性オイルを得た。オイルを、少量のアセトニトリル中に溶解させ、ＭｇＳｏ４を介して１時間乾燥させて、オイルを水から完全に乾燥させた。化合物を、Ｎ２ストリームの下で乾燥させ、高真空下で最終的に乾燥させた（収率＝７３％）。
【００５２】
1H NMR (400 MHz, D2O)  δ  ppm: 1.85 (s, 3H, CH3-C=CH2-), 3.19 (s, 6H, CH3-N+-CH3), 3.31 (s, 3H, CH3-O-), 3.56 〜 3.59 (m, 2H, -CH2-O-), 3.68 〜 3.71 (m, 2H, -CH2-N+-), 3.77 〜 3.82 (m, 2H, -CH2-N+-), 3.91 〜 3.95 (m, 2H, -CH2-O-P=O), 4.25 (br. s, 2H, -CH2-O-P=O), 4.57 (br. s, 2H, -CH2-O-C=O), 5.69 (d, J=4, 1H, CH2=C-) および 6.07 (d, J=4, 1H, CH2=C-); 31P NMR (162 MHz, D2O)  δ  ppm: -0.34 ; 13C NMR (100 MHz, D2O)  δ  ppm: 17.23 (CH3-C=CH2-), 52.14 (CH3-N+-CH3), 58.07 (CH3-O-CH2-), 58.40 (-CH2-O-C=O), 59.12 (-CH2-O-P=O), 63.60 (CH2-N+-CH2), 64.70 および 64.76 (CH2-N+-CH2 および -CH2-O-P=O), 71.38 (CH3-O-CH2-), 127.67 (CH2=C-), 135.11 (CH2=C-CH3), 168.36 (O-C=O); FT-IR ｖmax / cm-1: 1718 (O-C=O st.), 1637 (C=C st.), 1456 (-N+(CH3)2 def.), 1320 (CH3 def.), 1296 (P=O st.), 1217 (C-O-C st.), 1158 (C-N bend), 1042 (P-O-C st.), 949 (-N(CH3)2 st.), 842 (CH2), 789 (CH2); C13H27O7NPに関するESI LCMSをm/z 340.1520 [M+H]+ で見出し(計算 340.1525) およびC13H26O7NPNaを362.1338 m/z [M+Na]+ で見出した(計算 362.1345)。
【００５３】
例４  ２−((３−（メタクリロイルオキシ）プロピル) ジメチルアンモニオ)エチル２−メトキシエチルホスフェート)の合成
２−クロロ−１,３,２−ジオキサホスホランオキシドを生成する最初の２段階は、過去に記載され、Ｌｕｃａｓ7およびＥｄｍｕｎｄｓｏｎ8の方法に従い行われた。
メトキシエチル−１,３,２−ジオキサホスホランオキシドを、例１に記載されるようにして調製した。３−（ジメチルアミノ）プロピルメタクリレートを、スキームIIに記載した方法に従い合成した。
３−（ジメチルアミノ）プロパノール（０．０２モル）を、オーブンで乾燥させ、窒素でフラッシュした丸底フラスコ中で、無水ジエチルエーテル（６０ｍＬ）およびトリエチルアミン（０．０４モル）と混合させた。混合物を−１０℃まで冷却した。７ｍｌの無水ジエチルエーテル中のメタクリロイルクロライド（０．０２モル）を、Ｎ２雰囲気下、−１０℃に温度を保持しながら、３０分間に亘り反応混合物に滴下した。添加後、混合物を撹拌し、１晩（２０時間）室温までゆっくりと暖めた。トリエチルアンモニウムクロライド塩を、セライトおよびガラスウールを介して濾過し、ジエチルエーテルを用いて十分に洗浄した。溶媒を回転蒸発により除去し、減圧下（０．５ｍｍＨｇにて４０℃）での蒸留により生成物を精製し、７５％の収率を有した。
【００５４】
1H NMR (400 MHz, CDCl3)  δ  ppm: 1.85 (dt, J=8 および J=8, 2H, -CH2-CH2-CH2-), 1.95 (s, 3H, CH3-C=CH2), 2.22 (s, 6H, -N(CH3)2), 2.36 (t, J=8, 2H, -N-CH2-), 4.20 (t, J=8, 2H, -CH2-O-C=O), 5.55 (d, J=4, 1H, CH2=C-) および 6.10 (d, J=4, 1H, CH2=C-) ; 13C NMR (100 MHz, CDCl3)  δ  ppm: 18.30 (CH3-C=CH2-), 27.00 (-CH2-CH2-CH2-), 45.47 (CH3-N-CH3), 56.30 (CH2-N-(CH3)2), 63.02 (-CH2-O-C=O), 125.24 (CH2=C-), 136.43 (CH2=C-CH3), 167.40 (O-C=O); FT-IR ｖmax / cm-1: 2934 (CH3, CH2 st.), 1732 (O-C=O st.), 1677 (C=C  st), 1154 (C-C-N bend), 1036 (C-O-C st.); C9H18O2Nに関するESI LCMSをm/z 172.1329 [M+H]+ に見出した(計算172.1338)。
【００５５】
得られたメトキシエチル−１,３,２−ジオキサホスホランオキシド（１当量）を、予め合成した３−（ジメチルアミノ）プロピルメタクリレート（１当量）と、および新たに蒸留したアセトニトリル（２．６モル）を有する２０００ｐｐｍの２−メトキシフェノール（アルドリッチ）と、オーブンで乾燥させたガラス瓶（ＳＣＨＯＴＴ  Ｄｕｒａｎ  １００ｍＬ）中で混合した。混合物を２４時間１２０℃にて撹拌した。反応が完了した時点で、窒素のストリーム中で、大部分のアセトニトリルを除去した。残存する黄色／茶色のオイルを、無水メタノールの最小量中に溶解させ、無水ジエチルエーテルから再沈殿させた。この工程を３回繰り返した。粗オイルを、アセトニトリル／メタノール／水をそれぞれ４／１／１の比で有する混合物を用いるシリカゲルカラムクロマトグラフィーにより精製し、透明な粘性オイルを得た。オイルを、少量のアセトニトリル中に溶解させ、ＭｇＳｏ４を介して１時間乾燥させて、オイルを水から完全に乾燥させた。化合物を、Ｎ２ストリームの下で乾燥させ、高真空下で最終的に乾燥させた（収率＝４６％）。
【００５６】
1H NMR (400 MHz, D2O)  δ  ppm: 1.81 (s, 3H, CH3-C=CH2-), 2.11 〜 2.18 (m, 2H, CH2-CH2-CH2-), 3.08 (s, 6H, CH3-N+-CH3), 3.28 (s, 3H, CH3-O-), 3.42 〜 3.46 (m, 2H, -CH2-N+-), 3.53 〜 3.58 (m, 4H, -CH2-O および -CH2-N+-), 3.87 〜 3.91 (m, 2H, -CH2-O-P=O), 4.16 〜 4.18 (m, 4H, -CH2-O-P=O および -CH2-O-C=O), 5.62 (d, J=4, 1H, CH2=C-) および 6.03 (d, J=4, 1H, CH2=C-); 31P NMR (162 MHz, D2O)  δ  ppm: -0.32 ; 13C NMR (100 MHz, D2O)  δ  ppm: 17.27 (CH3-C=CH2-), 21.76 (CH2-CH2-CH2-), 51.45 (CH3-N+-CH3), 58.06 (CH3-O-CH2-), 59.13 (-CH2-O-C=O), 61.85 (-CH2-O-P=O), 62.78 (-CH2-N+-CH2-), 64.67 (-CH2-N+-CH2-), 64.73 (-CH2-O-P=O), 71.46 (CH3-O-CH2-), 127.01 (CH2=C-), 135.60 (CH2=C-CH3), 169.44 (O-C=O); FT-IR ｖmax / cm-1: 2959 (CH2 st.), 1717 (O-C=O st.), 1637 (C=C st.), 1456 (-N+(CH3)2 def.), 1298 (P=O st.), 1239 (C-O-C st.), 1160 (C-N bend), 1059 (P-O-C st.), 950 (-N(CH3)2 st.), 842 (CH2), 786 (CH2); C14H29NO7Pに関するESI LCMSをm/z 354.1679 [M+H]+ に見出した(計算354.1682) および C14H28NO7PNaを m/z 376.1497 [M+Na]+ に見出した(計算376.1501)。
【００５７】
例１−４において合成したモノマーに関する重合条件を以下の例５−１３に記載する。
【００５８】
例５
新規な両性イオン材料の重合
例２に記載された両性イオン(２−((２−（メタクリロイルオキシ）エチル)ジメチルアンモニオ)エチル２−メトキシエチルホスフェート)を、ｎ−ブチルメタクリレートと共重合した。
ＳＣＨＯＴＴ  Ｄｕｒａｎ耐圧瓶内で、２−((２−（メタクリロイルオキシ）エチル)ジメチルアンモニオ)エチル２−メトキシエチルホスフェート（１０％モル）を、ｎ−ブチルメタクリレート（９０％モル）とメタノール中で混合した。溶媒中のモノマー濃度は５．７Ｍであった。混合物を、１０分間窒素を通過させて泡立たせることにより脱気した。２,２'-アゾビス−（２−メチルブチロニトリル）（ＡＭＢＮ）（２．３×１０−２Ｍ）を急速に添加し、瓶をＮ２雰囲気下で密封した。混合物を、６０分間、１２５℃にて、４００ｒｐｍで激しく撹拌した。混合物は極めて粘性が高くなり、室温まで冷却させた。粘性ポリマーを２倍の量のメタノール中に溶解させ、ヘキサン中に２回沈殿させ、その後、水中での沈殿により６７％の白色ポリマーを得た。ポリマーを、４８.２ｇ／Ｌの濃度にてイソプロパノール中に溶解させた。
【００５９】
1H NMR (400 MHz, MeOD)  δ  ppm: 0.91 (br. s, 6H, CH3-C), 1.01 (br. s, 3H, CH3-CH2-), 1.48 (br. s, 2H, CH3-CH2-CH2-), 1.67 (br. s, 2H, CH3-CH2-CH2-), 1.88 〜 2.23 (m, 4H, CH2-C-), 3.35 (s, 6H, -N+(CH3)2-), 3.39 (s, 3H, CH3-O- ), 3.60 (br. s, 2H, -CH2-O-), 3.78 (br. s, 2H, -CH2-N+-), 3.87 (br. s, 2H, -CH2-N+-), 4.00 (br.  s, 4H, -CH2-O-C=O および -CH2-O-P=O), 4.34 (br. s, 2H, -CH2-O-P=O), 4.47 (br. s, 2H, -CH2-O-C=O); 31P NMR (162 MHz, MeOD)  δ  ppm: -0.40 ; 13C NMR (176 MHz, MeOD)  δ  ppm: 13.08 (-CH2-CH3), 15.97 (-C-CH3), 18.37 (-C-CH3), 19.27 (CH3-CH2-), 30.12 (-CH2-CH2-), 44.64 (-C-CH3), 44.95 (-C-CH3), 51.75 (CH3-N+-CH3), 54.58 (-CH2-C-CH3-), 57.86 (CH3-O-), 58.80 (-CH2-O-C=O および -CH2-O-P=O), 64.60 〜 64.70 (-CH2-O-C=O, -CH2-N+(CH3)2 および -CH2-O-P=O), 71.91 (-CH2-O-CH3), 176.73 (C=O), 177.62 (C=O); FT-IR ｖmax / cm-1: 2959 (CH2 st.), 1723 (O-C=O st.), 1466 (-N+(CH3)2 def.), 1240 (O-P=O st. および C-O-C st.), 1144 (C-N bend), 1063 (P-O-C st.), 946 (-N(CH3)2 st.), 748 (CH2); DSC: Tg= 40℃  （± ０．５℃）；  元素分析: C: 61.16, H: 9.35, N: 0.86  P: 1.48 を見出した(計算 C: 64.06, H: 9.57, N: 0.67 および P: 1.48)。
【００６０】
例６  新規な両性イオン材料の重合
ＳＣＨＯＴＴ  Ｄｕｒａｎ耐圧瓶内で、(２−((２−（メタクリロイルオキシ）エチル)ジメチルアンモニオ)エチル２−メトキシエチルホスフェート（２０％モル）を、ｎ−ブチルメタクリレート（８０％モル）とエタノール中で混合した。溶媒中のモノマー濃度は１Ｍであった。混合物を、１０分間窒素を通過させて泡立たせることにより脱気した。次いで、耐圧瓶を密封し、１３分間、８５℃にてオイルバス中で加熱した。ＡＭＢＮ（４×１０−３Ｍ）を急速に添加し、混合物を２分間脱気し、瓶をＮ２雰囲気下で密封した。混合物を、３時間１５分の間、１２０℃にて４００ｒｐｍで激しく撹拌した。混合物は極めて粘性が高くなり、室温まで冷却させた。粘性ポリマーをエタノールで溶解させ、ヘキサン中で２回沈殿させた。水中で、ポリマーは、僅かに溶解できるので、ポリマーを一晩透析させ、二日間凍結乾燥させ、収率４５％の白色ポリマーを得た。ポリマーを、３０ｇ／Ｌの濃度にてエタノール中に溶解させた。
【００６１】
1H NMR (400 MHz, MeOD)  δ  ppm: 0.90 (br. s, 6H, CH3-C), 1.00 (br. s, 3H, CH3-CH2-), 1.47 (br. s, 2H, CH3-CH2-CH2-), 1.66 (br. s, 2H, CH3-CH2-CH2-), 1.88 〜 2.15 (m, 4H, CH2-C-), 3.36 (s, 6H, -N+(CH3)2), 3.37 (s, 3H, CH3-O- ), 3.58 (br. s, 2H, -CH2-O-), 3.80 (br. s, 2H, -CH2-N+-), 3.88 (br. s, 2H, -CH2-N+-), 3.99 (br.  s, 4H, -CH2-O-C=O および -CH2-O-P=O), 4.34 (br. s, 2H, -CH2-O-P=O), 4.47 (br. s, 2H, -CH2-O-C=O); 31P NMR (162 MHz, MeOD)  δ  ppm: -0.37 ; 13C NMR (176 MHz, MeOD)  δ  ppm: 12.93 (-CH2-CH3), 15.93 (-C-CH3), 17.05 (-C-CH3), 19.22 (CH3-CH2-), 30.06 (-CH2-CH2-), 44.62 (-C-CH3), 44.93 (-C-CH3), 51.68 (CH3-N+-CH3), 54.60 (-CH2-C-CH3-), 57.67 (CH3-O-), 58.82 (-CH2-O-C=O および -CH2-O-P=O), 64.18 〜 64.79 (-CH2-O-C=O, -CH2-N+(CH3)2 および -CH2-O-P=O), 71.84 (-CH2-O-CH3), 176.81 (C=O), 177.89 (C=O); FT-IR ｖmax / cm-1: 2959 (CH2 st.), 1724 (O-C=O st.), 1466 (-N+(CH3)2 def.), 1238 (O-P=O st. および C-O-C st.), 1146 (C-N bend), 1060 (P-O-C st.), 947 (-N(CH3)2 st.), 748 (CH2); DSC: Tg= 69℃ (± 0.5℃).
【００６２】
例７  新規な両性イオン材料の重合
ＳＣＨＯＴＴ  Ｄｕｒａｎ耐圧瓶内で、(２−((２−（メタクリロイルオキシ）エチル)ジメチルアンモニオ)エチル２−メトキシエチルホスフェート（３０％モル）を、ｎ−ブチルメタクリレート（７０％モル）とエタノール中で混合した。溶媒中のモノマー濃度は１．７Ｍであった。混合物を、１０分間窒素を通過させて泡立たせることにより脱気した。次いで、耐圧瓶を密封し、１０分間、８５℃にてオイルバス中で加熱した。ＡＭＢＮ（６×１０−３Ｍ）を急速に添加し、混合物を２分間脱気し、瓶をＮ２雰囲気下で密封した。混合物を、２時間４５分の間、１２０℃にて４００ｒｐｍで激しく撹拌した。混合物は極めて粘性が高くなり、室温まで冷却させた。粘性ポリマーをエタノールで溶解させ、ジエチルエーテル中に２回沈殿させた。水中で、ポリマーは、僅かに溶解できるので、ポリマーを一晩透析させ、二日間凍結乾燥させ、収率５３％の白色ポリマーを得た。ポリマーを、３０ｇ／Ｌの濃度にてエタノール中に溶解させた。
【００６３】
1H NMR (400 MHz, MeOD)  δ  ppm: 0.81 (br. s, 6H, CH3-C), 0.91 (br. s, 3H, CH3-CH2-), 1.37 (br. s, 2H, CH3-CH2-CH2-), 1.56 (br. s, 2H, CH3-CH2-CH2-), 1.68 〜 2.10 (m, 4H, CH2-C-), 3.25 (s, 6H, -N+(CH3)2-), 3.29 (s, 3H, CH3-O- ), 3.50 (br. s, 2H, -CH2-O-), 3.72 (br. s, 2H, -CH2-N+-), 3.80 (br. s, 2H, -CH2-N+-), 3.91 (br.  s, 4H, -CH2-O-C=O および -CH2-O-P=O), 4.25 (br. s, 2H, -CH2-O-P=O), 4.39 (br. s, 2H, -CH2-O-C=O); 31P NMR (162 MHz, MeOD)  δ  ppm: -0.53 ; 13C NMR (176 MHz, MeOD)  δ  ppm: 12.96 (-CH2-CH3), 15.93 (-C-CH3), 17.05 (-C-CH3), 19.22 (CH3-CH2-), 30.05 (-CH2-CH2-), 44.63 (-C-CH3), 44.93 (-C-CH3), 51.69 (CH3-N+-CH3), 54.70 (-CH2-C-CH3-), 57.82 (CH3-O-), 58.83 (-CH2-O-C=O および -CH2-O-P=O), 64.57 および 64.82 (-CH2-O-C=O, -CH2-N+(CH3)2 および -CH2-O-P=O), 71.93 (-CH2-O-CH3), 177.00 (C=O), 177.51 (C=O); FT-IR ｖmax / cm-1: 2959 (CH2 st.), 1723 (O-C=O st.), 1467 (-N+(CH3)2 def.), 1236 (O-P=O st. および C-O-C st.), 1147 (C-N bend), 1059 (P-O-C st.), 947 (-N(CH3)2 st.), 749 (CH2); DSC: Tg= 84℃ (±  2.0℃); 元素分析: C: 51.87, H: 8.51, N: 1.99 および P: 4.32を見出した (計算 C: 57.31, H: 8.88, N: 1.96 および P: 4.34)。
【００６４】
例８  新規な両性イオン材料の重合
ＳＣＨＯＴＴ  Ｄｕｒａｎ耐圧瓶内で、例４からの２−((３−（メタクリロイルオキシ）プロピル) ジメチルアンモニオ)エチル２−メトキシエチルホスフェート（３０％モル）を、ｎ−ブチルメタクリレート（７０％モル）とエタノール中で混合した。溶媒中のモノマー濃度は１．７Ｍであった。混合物を、１０分間窒素を通過させて泡立たせることにより脱気した。次いで、耐圧瓶を密封し、１０分間、８０℃にてオイルバス中で加熱した。ＡＭＢＮ（６×１０−３Ｍ）を急速に添加し、混合物を２分間脱気し、瓶をＮ２雰囲気下で密封した。混合物を、３時間、１１０℃にて、４００ｒｐｍで激しく撹拌した。混合物は極めて粘性が高くなり、室温まで冷却させた。粘性ポリマーを、エタノールの最小量中に溶解させ、ヘキサン中に２回沈殿させた。その後、ポリマーを水中に溶解させ、一晩透析させ、最終的に２日間に亘り凍結乾燥させ、収率４１％の白色ポリマーを得た。
【００６５】
1H NMR (400 MHz, MeOD)  δ  ppm: 0.89 (br. s, 6H, CH3-C-), 1.00 (br. s, 3H, CH3-CH2-), 1.40 (br. s, 2H, CH3-CH2-CH2-), 1.66 (br. s, 2H, CH3-CH2-CH2-), 1.86 〜 2.09 (m, 4H, CH2-C-), 2.24 (br. s, 2H, -CH2-CH2-CH2-), 3.31 (s, 6H, -N+(CH3)2-), 3.39 (s, 3H, CH3-O-), 3.60 (br. s, 4H, -CH2-O- および -CH2-N+-), 3.72 (br. s, 2H, -CH2-N+-), 4.00 (br. s, 2H, -CH2-O-C=O),  4.12 (br. s, 2H, -CH2-O-P=O),  4.32 (br. s, 4H, -CH2-O-P=O および -CH2-O-C=O); 31P NMR (162 MHz, MeOD)  δ  ppm: -0.30; 13C NMR (176 MHz, MeOD)  δ  ppm: 13.90 (-CH2-CH3), 16.80 (-C-CH3), 18.37 (-C-CH3), 18.37 (CH3-CH2-), 22.04 (-N+-CH2-CH2-CH2-O-), 30.06 (-CH2-CH2-), 44.64 (-C-CH3), 44.93 (-C-CH3), 51.03 (CH3-N+-CH3), 54.50 (-CH2-C-CH3-), 57.70 (CH3-O-), 58.73 および 58.82 (-CH2-O-C=O および -CH2-O-P=O), 61.94 (-CH2-O-P=O), 64.26 (-CH2-N+(CH3)2), 64.54 および 64.57 (CH2-O-C=O および -CH2-N+(CH3)2), 71.94 (-CH2-O-CH3), 176.91 (C=O), 177.67 (C=O); FT-IR ｖmax / cm-1: 2959 (CH2 st.), 1723 (O-C=O st.), 1467 (-N+(CH3)2 def.), 1236 (O-P=O st. および C-O-C st.), 1154 (C-N bend), 1058 (P-O-C st.), 948 (-N(CH3)2 st.), 748 (CH2); DSC: Tg= 79℃ (±  1.0℃)。
【００６６】
例９  新規な両性イオン材料の重合
ＳＣＨＯＴＴ  Ｄｕｒａｎ耐圧瓶内で、２−((２−（メタクリロイルオキシ）エチル)ジメチルアンモニオ)エチル２−メトキシエチルホスフェート（２０％モル）を、ヘキシルメタクリレート（３０％モル）およびメトキシエチルメタクリレート（５０％）と、メタノール中で混合した。溶媒中のモノマー濃度は４．９Ｍであった。混合物を、１０分間窒素を通過させて泡立たせることにより脱気した。次いで、耐圧瓶を密封し、１０分間、８５℃にてオイルバス中で加熱した。ＡＭＢＮ（２×１０−２Ｍ）を急速に添加し、混合物を２分間脱気し、瓶をＮ２雰囲気下で密封した。混合物を、３時間、１２０℃にて、４００ｒｐｍで激しく撹拌した。混合物は極めて粘性が高くなり、室温まで冷却させた。粘性ポリマーを、メタノール中に溶解させ、ジエチルエーテル中に２回沈殿させた。ポリマーは、水中で僅かに溶解できるので、ポリマーを一晩透析させた。３日間に亘る凍結乾燥後、収率３１％の乾燥ポリマーを得た。白色粉末を、３０ｇ／Ｌの濃度にてエタノール中に溶解させた。
【００６７】
1H NMR (400 MHz, MeOD)  δ  ppm: 0.85 〜 1.18 (m, 12H, CH3-C- および CH3-CH2-), 1.39 (br. s, 6H, -CH2-CH2-CH2- および  CH3-CH2-CH2-), 1.68 (br. s, 2H, -O-CH2-CH2-), 1.88 〜 2.16 (m, 6H, CH2-C-), 3.31 (s, 6H, -N+(CH3)2-), 3.37 (s, 6H, CH3-O-), 3.63 (br.  s, 4H, -CH2-O-), 3.78 (br. s, 2H, -CH2-N+-), 3.87 (br. s, 2H, -CH2-N+-), 3.99 (br. s, 4H, -CH2-O-C=O および -CH2-O-P=O), 4.13 (br. s, 2H, -CH2-O-C=O), 4.34 (br. s, 2H, -CH2-O-P=O), 4.47 (br. s, 2H, -CH2-O-C=O); 31P NMR (162 MHz, MeOD)  δ  ppm: -0.49 ; 13C NMR (176 MHz, MeOD)  δ  ppm: 14.02 (CH3-CH2-), 16.00 〜 18.02 (-C-CH3), 22.40 (-CH2-CH2-CH2-), 25.73 (-CH2-CH2-CH2-), 27.93 (-O-CH2-CH2-), 31.34 (CH3-CH2-), 44.64 (-C-CH3), 44.95 (-C-CH3), 51.57 (CH3-N+-CH3), 54.33 (-CH2-C-CH3), 57.74 (CH3-O-), 57.87 (CH3-O-), 58.78 (-CH2-O-C=O および -CH2-O-P=O), 63.73 〜 64.97 (-CH2-O-C=O, -CH2-N+(CH3)2 および -CH2-O-P=O), 69.69 (-CH2-O-CH3), 71.82 (-CH2-O-CH3), 176.05 (C=O), 177.69 (C=O); FT-IR ｖmax / cm-1: 2932 (CH2 st.), 1724 (O-C=O st.), 1455 (-N+(CH3)2 def.), 1239 (O-P=O st. および C-O-C st.), 1151 (C-N bend), 1061 (P-O-C st.), 959 (-N(CH3)2 st.), 748 (CH2); DSC: Tg=54℃ (± 2.0℃)。
【００６８】
例１０  新規な両性イオン材料の重合
ＳＣＨＯＴＴ  Ｄｕｒａｎ耐圧瓶内で、２−((２−（メタクリロイルオキシ）エチル)ジメチルアンモニオ)エチル２−メトキシエチルホスフェート（３０％モル）を、ヘキシルメタクリレート（３０％モル）およびメトキシエチルメタクリレート（４０％）と、エタノール中で混合した。溶媒中のモノマー濃度は１．０５Ｍであった。混合物を、１３分間窒素を通過させて泡立たせることにより脱気した。次いで、耐圧瓶を密封し、１０分間、８５℃にてオイルバス中で加熱した。ＡＭＢＮ（３．９×１０−３Ｍ）を急速に添加し、混合物を２分間脱気し、瓶をＮ２雰囲気下で密封した。混合物を、３時間３０分、１２０℃にて、４００ｒｐｍで激しく撹拌した。混合物は極めて粘性が高くなり、室温まで冷却させた。粘性ポリマーを、エタノール中に溶解させ、ヘキサン中に２回沈殿させた。ポリマーは、水中で僅かに溶解できるので、ポリマーを一晩透析させた。３日間に亘る凍結乾燥後、収率７１％の乾燥ポリマーを得た。白色粉末を、３０ｇ／Ｌの濃度にてエタノール中に溶解させた。
【００６９】
1H NMR (400 MHz, MeOD)  δ  ppm: 0.88 〜 1.20 (m, 12H, CH3-C- および CH3-CH2-), 1.39 (br. s, 6H, -CH2-CH2-CH2- および  CH3-CH2-CH2-), 1.61 (br. s, 2H, -O-CH2-CH2-), 1.80 〜 2.16 (m, 6H, CH2-C-), 3.36 (s, 6H, -N+(CH3)2-), 3.39 (s, 6H, CH3-O-), 3.61 (br.  s, 4H, -CH2-O-), 3.81 (br. s, 2H, -CH2-N+-), 3.91 (br. s, 2H, -CH2-N+-), 4.01 (br. s, 4H, -CH2-O-C=O および -CH2-O-P=O), 4.14 (br. s, 2H, -CH2-O-C=O), 4.36 (br. s, 2H, -CH2-O-P=O), 4.48 (br. s, 2H, -CH2-O-C=O); 31P NMR (162 MHz, MeOD)  δ  ppm: -0.42 ; 13C NMR (176 MHz, MeOD)  δ  ppm: 14.00 (CH3-CH2-), 16.12 〜 18.20 (-C-CH3), 22.36 (-CH2-CH2-CH2-), 25.70 (-CH2-CH2-CH2-), 27.88 (-O-CH2-CH2-), 31.29 (CH3-CH2-), 44.62 (-C-CH3), 44.94 (-C-CH3), 51.70 (CH3-N+-CH3), 53.24 〜 56.07 (-CH2-C-CH3), 57.64 (CH3-O-), 57.70 (CH3-O-), 58.53 および 58.82 (-CH2-O-C=O および -CH2-O-P=O), 63.26 〜 64.94 (-CH2-O-C=O, -CH2-N+(CH3)2 および -CH2-O-P=O), 69.66 (-CH2-O-CH3), 71.93 (-CH2-O-CH3), 176.82 (C=O), 177.67 (C=O); FT-IR ｖmax / cm-1: 2932 (CH2 st.), 1725 (O-C=O st.), 1456 (-N+(CH3)2 def.), 1236 (O-P=O st. および C-O-C st.), 1151 (C-N bend), 1059 (P-O-C st.), 952 (-N(CH3)2 st.), 748 (CH2); DSC: Tg=  66℃ (± 0.5℃)。
【００７０】
例１１  新規な両性イオン材料の重合
ＳＣＨＯＴＴ  Ｄｕｒａｎ耐圧瓶内で、２−((２−（メタクリロイルオキシ）エチル)ジメチルアンモニオ)エチル２−メトキシエチルホスフェート（１１％）を、ヘキシルメタクリレート（３１％モル）およびヒドロキシプロピルメタクリレート（５８％）と、メタノール中で混合した。溶媒中のモノマー濃度は５．４Ｍであった。混合物を、１５分間窒素を通過させて泡立たせることにより脱気した。次いで、耐圧瓶を密封し、１０分間、８５℃にてオイルバス中で加熱した。ＡＭＢＮ（２．６×１０−２Ｍ）を急速に添加し、混合物を２分間脱気し、瓶をＮ２雰囲気下で密封した。混合物を、１時間２０分、１２０℃にて、４００ｒｐｍで激しく撹拌した。混合物は極めて粘性が高くなり、室温まで冷却させた。粘性ポリマーを、メタノール中に溶解させ、冷水中に沈殿させ、３回洗浄した。ポリマーは、水中で最終的に溶解できるので、ポリマーを一晩透析させた。３日間に亘る凍結乾燥後、収率３６％の乾燥ポリマーを得た。白色粉末を、３０ｇ／Ｌの濃度にてエタノール中に溶解させた。
【００７１】
1H NMR (400 MHz, MeOD)  δ  ppm: 0.96 〜 1.18 (br. s, 12H, CH3- および CH3-CH2), 1.23 (br. s, 6H, -CH-CH3), 1.38 (br. s, 6H, -CH2-CH2-CH2- および  CH3-CH2-CH2-), 1.67 (br. s, 2H, -O-CH2-CH2-), 1.80 〜 2.16 (m, 6H, -CH2-C-), 3.35 (s, 6H, -N+(CH3)2-), 3.37 (s, 3H, CH3-O-), 3.61 (br. s, 4H, -CH2-O- および -CH-CH2-), 3.85 (br. s, 7H, -CH2-N+-, O=C-O-CH2- および -O-CH2-CH-), 3.99 (br. s, 4H, -CH2-O-C=O および -CH2-O-P=O), 4.34 (br. s, 2H, -CH2-O-P=O), 4.47 (br. s, 2H, -CH2-O-C=O), 4.76 (br.  s, 1H, CH3-CH-CH2-); 31P NMR (162 MHz, MeOD)  δ  ppm: -0.37 ; 13C NMR (176 MHz, MeOD)  δ  ppm: 14.80 (CH3-CH2-), 15.94 (-C-CH3), 16.05 (-C-CH3), 16.25 (-C-CH3), 18.87 (-CH-CH3), 22.37 (-CH2-CH2-CH2-), 25.71 (-CH2-CH2-CH2-), 27.91 (-O-CH2-CH2-), 31.31 (CH3-CH2-), 44.63 (-C-CH3), 44.97 (-C-CH3), 51.79 (CH3-N+-CH3), 54.25 (-CH2-C-CH3), 57.73 (CH3-O-), 58.81 (-CH2-O-C=O および -CH2-O-P=O), 63.24 〜 65.03 (-CH2-O-C=O, -CH-CH3, -CH-CH2-, -CH2-N+(CH3)2 および -CH2-O-P=O), 69.72 (-CH2-O-C=O), 71.94 (-CH2-O-CH3), 176.86 (C=O), 177.77 (C=O); FT-IR ｖmax / cm-1: 3379 (OH st.), 2932 (CH2 st.), 1722 (O-C=O st.), 1453 (-N+(CH3)2 def.), 1239 (O-P=O st. および C-O-C st.), 1148 (C-N bend), 1058 (P-O-C st.), 962 (-N(CH3)2 st.), 748 (CH2); DSC: Tg= 95℃ (± 0.5℃); 元素分析: C: 55.87, H: 8.88, N: 0.91 および P: 2.13を見出した (計算 C: 59.83, H: 8.98, N: 0.79 および P: 1.74)。
【００７２】
例１２  新規な両性イオン材料の重合
ＳＣＨＯＴＴ  Ｄｕｒａｎ耐圧瓶内で、２−((２−（メタクリロイルオキシ）エチル)ジメチルアンモニオ)エチル２−メトキシエチルホスフェート（２０％ モル）を、ヘキシルメタクリレート（３０％モル）およびヒドロキシプロピルメタクリレート（５０％）と、エタノール中で混合した。溶媒中のモノマー濃度は１Ｍであった。混合物を、１３分間窒素を通過させて泡立たせることにより脱気した。次いで、耐圧瓶を密封し、１０分間、８５℃にてオイルバス中で加熱した。ＡＭＢＮ（４×１０−３Ｍ）を急速に添加し、混合物を２分間脱気し、瓶をＮ２雰囲気下で密封した。混合物を、２時間４５分、１２０℃にて、４００ｒｐｍで激しく撹拌した。混合物は極めて粘性が高くなり、室温まで冷却させた。粘性ポリマーを、エタノール中に溶解させ、ヘキサン中で沈殿させ、２回洗浄した。ポリマーは、水中に溶解できるので、ポリマーを一晩透析させた。３日間に亘る凍結乾燥後、収率６２％の乾燥ポリマーを得た。白色粉末を、３０ｇ／Ｌの濃度にてエタノール中に溶解させた。
【００７３】
1H NMR (400 MHz, MeOD)  δ  ppm: 0.89 〜 1.19 (br. s, 12H, CH3- および CH3-CH2-), 1.24 (br. s, 6H, -CH-CH3), 1.39 (br. s, 6H, -CH2-CH2-CH2- および  CH3-CH2-CH2-), 1.68 (br. s, 2H, -O-CH2-CH2-), 1.80 〜 2.16 (m, 6H, -CH2-C-), 3.36 (s, 6H, -N+(CH3)2-), 3.40 (s, 3H, CH3-O-), 3.61 (br. s, 4H, -CH2-O- および -CH-CH2-), 3.86 (br. s, 5H, -CH2-N+-, CH3-CH-OH), 4.01 (br. s, 6H, -CH2-O-P=O および -CH2-O-C=O), 4.36 (br. s, 2H, -CH2-O-P=O), 4.49 (br. s, 2H, -CH2-O-C=O), 4.79 (br.  s, 1H, CH3-CH-CH2-); 31P NMR (162 MHz, MeOD)  δ  ppm: -0.40 ; 13C NMR (176 MHz, MeOD)  δ  ppm: 14.80 (CH3-CH2-), 15.92 (-C-CH3), 16.03 (-C-CH3), 18.88 (-CH-CH3), 22.35 (-CH2-CH2-CH2-), 25.69 (-CH2-CH2-CH2-), 27.89 (-O-CH2-CH2-), 31.29 (CH3-CH2-), 44.63 (-C-CH3), 44.94 (-C-CH3), 51.75 (CH3-N+-CH3), 54.17 (-CH2-C-CH3), 57.67 (CH3-O-), 58.45 および 58.82 (-CH2-O-C=O および -CH2-O-P=O), 63.24, 64.58, 64.80 および 65.02 (-CH2-O-C=O, -CH-CH3, -CH-CH2-, -CH2-N+(CH3)2 および -CH2-O-P=O), 69.72 (-CH-CH2-), 71.94 (-CH2-O-CH3), 176.86 (C=O), 177.77 (C=O); FT-IR ｖmax / cm-1: 3357 (OH st.), 2932 (CH2 st.), 1722 (O-C=O st.), 1455 (-N+(CH3)2  def.), 1234 (O-P=O st. および C-O-C st.), 1148 (C-N bend), 1057 (P-O-C st.), 951 (-N(CH3)2 st.), 749 (CH2); DSC: Tg= 99℃ (± 2.5℃)。
【００７４】
例１３  コンタクトレンズの形成
例４において合成した両性イオンである、（２−((３−（メタクリロイルオキシ）プロピル) ジメチルアンモニオ)エチル２−メトキシエチルホスフェート）を、コンタクトレンズを製造するために使用した。
ヒドロキシエチルメタクリレート（コグニス）を、エチレングリコールジメタクリレート（アルドリッチ）（０．２％モル）と混合した。混合物をボルテックスし(vortexed)、凍結脱気（freeze-pump-thaw）を３サイクル行うことにより脱気した。Ｐｅｒｋａｄｏｘ１６（AkzoNobel）(０．１モル)を添加し、溶解させ、混合物を、１サイクルの凍結脱気により脱気した。
【００７５】
ヒドロキシエチルメタクリレート、エチレングリコールジメタクリレートおよびＰｅｒｋａｄｏｘ１６を含有する先の混合物（８０％ｗ／ｗ）を、（２−((３−（メタクリロイルオキシ）プロピル) ジメチルアンモニオ)エチル２−メトキシエチルホスフェート）（例４、２０ｗ／ｗ）と混合し、重合性コンタクトレンズ配合物を生成した。重合性コンタクトレンズ配合物を、１サイクルの凍結脱気により脱気した。脱気した重合性コンタクトレンズ配合物（６０μＬ）を、ポリプロピレン製の雌型（光学品質表面の凹面）に配置し、ポリプロピレン製の雄型（光学品質表面の凸面）で密封した。
【００７６】
重合性コンタクトレンズ配合物を含有するコンタクトレンズ型を８０℃のオーブン中に２時間置き、重合性コンタクトレンズ配合物を完全に硬化させた。硬化工程の後、金型を真空オーブンから取り出し室温（２０℃）まで冷却させた。コンタクトレンズ型を機械的に解放し、雌型および雄型部材を分離させた。重合したコンタクトレンズを型から慎重に取り出し、直ちにリン酸緩衝生理食塩水（ＰＢＳ）中に浸漬させた。
元素分析：C: 50.93, H: 7.83, N: 0.70 および P: 1.35を見出した (計算 C: 55.81, H: 7.79, N: 0.79 および P: 1.75)。
【００７７】
例１４  コンタクトレンズ中の水分含量
ＰＢＳ溶液中に１時間浸漬させた後、例１３から製造されたレンズを、ティッシュペーパー上に置き、過剰量の水を除去し、水和したレンズの重量を記録した。次いで、水和したレンズをテフロン（登録商標）シートに置き、一定重量となるよう、６０℃にてオーブン中で乾燥させた（〜２時間）。乾燥したレンズの重量を記録した。水分含量パーセントを以下の式を用いて計算し、ＥＷＣ（平行水分含量）と称した：
【００７８】
【数１】
2014520191.tif 000029
【００７９】
レンズのＥＷＣは５９％であり、３８％の水分含量を示す２−ヒドロキシエチルメタクリレートの配合物を含有するレンズと比べてより高い値であった。乾燥したレンズを上手くＰＢＳ中で再度水和させ、その完全な透明性を回復させた。
【００８０】
例１５  レンズ表面におけるリゾチームおよびアルブミンの吸着
例１３で調製したレンズを、２ｍｇ／ｍＬ濃度のアルブミンのＰＢＳ溶液４ｍＬに、または２ｍｇ／ｍＬ濃度のリゾチームのＰＢＳ溶液４ｍＬに、３７℃にて２時間浸漬させた。その後、レンズを新しいＰＢＳで３回洗浄し、次いで、３０分間、ＰＢＳ中１％（ｗ／ｗ）濃度のドデシル硫酸ナトリウム中で超音波分解した。１ｍＬの超音波分解した溶液を、ホウケイ酸塩チューブ内で１ｍＬのマイクロＢＣＡ試薬（Ｐｉｅｒｃｅ、Ｔｈｅｒｍｏ  Ｓｃｉｅｎｔｉｆｉｃ）と混合し、１時間６０℃にて培養した。チューブを冷却した後、それらの吸収を５６２ｎｍで読み取った。レンズに吸着したタンパク質の量を、多項式曲線を用いて導いた各特定のタンパク質に関する標準曲線から計算した。例１３で調製したレンズ上に吸着したタンパク質の量を以下に示す：
ウシ血清アルブミン：０．３８（±０．１８）μｇ／ｃｍ２
卵白リゾチーム：０．６１（±０．０６）μｇ／ｃｍ２
【００８１】
その後、レンズを、２ｍｇ／ｍＬ濃度のリゾチーム溶液中で連続的に１５日間培養した。溶液を日々交換し、１５日後、レンズを新しいＰＢＳで３回洗浄し、３０分間、ＰＢＳ中１％（ｗ／ｗ）濃度のドデシル硫酸ナトリウム中で超音波分解した。１ｍＬの超音波分解した溶液を、ホウケイ酸塩チューブ内で１ｍＬのマイクロＢＣＡ試薬（Ｐｉｅｒｃｅ、Ｔｈｅｒｍｏ  Ｓｃｉｅｎｔｉｆｉｃ）と混合し、１時間６０℃にて培養した。チューブを冷却した後、それらの吸収を５６２ｎｍで読み取った。１５日後のレンズ上に吸着したリゾチームの量は、１．９５（±０．０５）μｇ／ｃｍ２であった。
【００８２】
例１６  被覆カバーガラス（ポリスチレン）上での血小板粘着
人間の血液を健康な善意の被験者から採取した。ＰＢＳ（リン酸緩衝食塩水）中のＣＰＤ（クエン酸塩・リン酸・ブドウ糖）溶液の１４ｍＬを、１００ｍＬの新鮮な血液に添加した。ＣＰＤの１００ｍＬ溶液は、クエン酸三ナトリウム（三塩基性）（２．６３ｇ）、クエン酸（０．３７７ｇ）、リン酸二水素ナトリウム（０．２２２ｇ）、Ｄ形グルコース／グルコース（２．５５ｇ）および１００ｍＬ以下の水を含有する。ＣＰＤは、抗凝血剤として使用され、特に、血小板を供給するＤ形グルコース／グルコースのように血小板と共に使用される。ＣＰＤを含有する血液を、５分間８００Ｇにて遠心分離し、ＰＲＰ（多血小板血漿）を分離した。分離後、血液の残りをさらに、１０分間３０００Ｇで遠心分離し、ＰＰＰ（乏血小板血漿）を得た。次いで、ＰＲＰをＰＰＰで希釈し、血小板数を１×１０５血小板／μＬに調整し、調整ＰＲＰを生成した。アルコール溶液中の、例５〜１２に記載されポリマーの各々を、ポリスチレン製のカバーガラス（Ａｇａｒ ２２×２２ｍｍ）の表面に浸漬コーティングし、１時間、５０℃にてオーブン中で乾燥させた。具体的には、カバーガラスを、エタノール中で３％のコポリマーを含有する溶液中に浸漬させた。カバーガラスを溶液中に導入し、１０秒間放置し、溶液からゆっくりと取り出した。次いで、カバーガラスを１時間６０℃にてオーブン中で乾燥させた。
【００８３】
調整したＰＲＰ溶液（２００μＬ、１×１０５血小板／μＬ）を、被覆したカバーガラス上に滴下し、３０分間、室温にて静置した。サンプルをＰＢＳの溶液を用いて２回洗浄し、１時間に亘り、グルタルアルデヒドの２．５％（ｖｏｌ％）ＰＢＳ溶液を用いて、被覆したディスクの上に血小板を固定した。被覆したカバーガラスを、倒立顕微鏡（Ｍｏｔｉｃ  ＡＥ３１×４００）を用いて観察した。結果を以下の表１に示す。コーティングを施したカバーガラスは、カバーガラス上に著しく減少した血小板と凝集体が観察されたことにより、コーティングを施していないカバーガラスと比べて、向上した血液適合性を有することを示す。
【００８４】
【表１】
2014520191.tif 000030
【００８５】
被覆したウェル(well)におけるタンパク質の吸着
２４−穴板のウェルを、５ｍｇ／ｍＬ濃度にて、例５、６、７、８、９および１１のポリマー溶液で被覆した。ＰＢＳ中の０．３ｍｇ／ｍＬウシ血漿フィブリノゲン溶液および４．５ｍｇ／ｍＬウシ血清アルブミンを調製し、タンパク質濃度は１０％の血漿タンパク濃度に相当する。被覆したウェルを、３７℃にて特定のタンパク質溶液中で２時間培養した。溶液を含有するウェルを、新しいＰＢＳで２回洗浄し、３０分間、ＰＢＳ中１％（ｗ／ｗ）濃度のドデシル硫酸ナトリウムを用いてウェルを超音波分解した。１ｍＬの超音波分解した溶液を、ホウケイ酸塩チューブ内で１ｍＬのマイクロＢＣＡ試薬（Ｐｉｅｒｃｅ、Ｔｈｅｒｍｏ  Ｓｃｉｅｎｔｉｆｉｃ）と混合し、１時間６０℃にて培養した。チューブを冷却した後、それらの吸収を５６２ｎｍで読み取った。ウェルに吸着したタンパク質の量を、多項式曲線を用いて導いた各特定のタンパク質に関する標準曲線から計算した。例５、６、７、８、９および１１において準備したウェル、ならびにコントロールに吸着したタンパク質の量を以下に示す：
【００８６】
【表２Ａ】
2014520191.tif 000031
【００８７】
【表２Ｂ】
2014520191.tif 000032
【００８８】
例１８  新規な両性電解質を含有するゴーティングにおける水晶体上皮細胞増殖
例５、６、７、８、９および１１からの種々のポリマー溶液、およびポリ（ブチルメタクリレート）の溶液で被覆した２４−ウェルプレート内の最小必須培地イーグル(eagle)中に１×１０４セル／ｃｍ２の濃度でウサギの水晶体上皮細胞を導入した。溶液を、メタノールまたはイソプロパノールで０．５％（ｗ／ｖ）に調整し、２４−ウェルプレート表面を被覆し、均質なコーティングをもたらした。次いで、細胞を含むウェルを、３７℃で１、４および７日間培養し、これらの時点での細胞の増殖を評価した。
【００８９】
異なる時点にて、ウェルを倒立顕微鏡で観察し、次いで、ファロイジンおよびＤＡＰＩ（４',６-ジアミジノ−２−フェニルインドール）を用いて蛍光評価に付した。細胞を数え、結果を表３に示す。
【００９０】
【表３】
2014520191.tif 000033
【００９１】
ここに記載した実施態様は、説明をするためのものであり、限定されない。更なる実施態様は、請求の範囲に含まれる。
【００９２】
参照文献
(1) Williams, D. F. The Williams Dictionnary of Biomaterials; リバプール大学出版 , 1999.
(2) Williams, D. F. In European Society for Biomaterials; エルゼビア: アムステルダム, 1987.
(3) Williams, D. F. Biomaterials, 2009, 30, 5897.
(4) Iwasaki, Y.; Ishihara, K. Anal. Bioanal. Chem., 2005, 381, 534.
(5) Hirota, K.; Murakami, K.; Nemoto, K.; Miyake, Y. FEMS Microbiol. Lett., 2005, 248, 37.
(6) Hukins, D. W. L.; Leahy, J. C.; Mathias, K. J. J. Mater. Chem., 1999, 9, 629.
(7) Lucas, H. J.; Mitchell, F. W.; Scully, C. N. J. Am. Chem. Soc., 1950, 72, 5491.
(8) Edmundson, R. S. Chem. Ind. (ロンドン), 1962, 42, 1828.
(9) Nakaya, T.; Li, Y.J. Prog. Polym. Sci., 1999, 24, 143.
(10) Kiritoshi, Y., Ishihara, K. Polymer, 2004, 45, 7499.
(11) Chapman, D., Royal Free Hospiotal School of Medicine, 特許 EP0032622B1
(12) Tsubone, K., Uchida, N. JAOCS, 1990, 76, 394.
(13) Nakaya, T., Yasuzawa, M., Imoto, M., Macromol Reports, 1994, A31 (supl 1&2), 207.
(14) Furukawa, A., Nakaya, T., Imoto, M., J. Macromol. Sci. Chem., 1988, A25, 3, 337.
(15) Nakaya, T., Yasuzawa, M., Imoto, M., Macromol., 1989, 22, 3180.
(16) Nakaya, T., Yasuzawa, M., Yamada, M., Chem. Express, 1992, 7, 861.
(17) Nakaya, T., Yasuzawa, M., Imoto, M., Makromol. Chem., Rapid, Commun., 1985, 6, 721.
(18) リン酸エステル、それらの調製および生体適合性面を調製するためのそれらの使用, EP 01557469, 1985, Chapman D.. Durrani, A.A., Biocompatibles ltd.
(19) 重合性リン脂質とそのポリマー、それらの製造方法、基材を被覆すること、リポソームを形成すること、および被覆基材およびリポソーム組成物を生じるためのそれらの使用, EP0032622, 1985, Chapman, D., Royal Free Hospital School of Medicine.
(20) リン脂質類似構造を有する化合物、それらのポリマーおよび生成物
JP 63222183 (A), 1988, Nakaya T. Oki Electric.
(21) 脂質類似構造を有する化合物、それらのポリマーおよび生成物
, JP 59199696 (A),1984, JP 3031718 (B), 1991, JP 1689625 (C), 1992, Nakaya T. Oki Electric.
(22) リン脂質類似化合物、それらのポリマーおよび生成物, JP 59164331 (A), 1984, JP 6305144 (B), 1988, JP 1501722 (C), 1989, Nakaya T. 沖電気.
(23) 天然リン脂質類似構造を有する化合物およびポリマーおよびそれらの製造方法, JP 2238007 (A), 1990, JP 6076459 (B), 1994, JP 1941652 (C), 1995, Nakaya T. Oki Electric.
(24) リン脂質類似構造を有する化合物由来のポリマー, JP 63086704 (A), 1988, JP 3016364 (B), 1991, JP 1656626 (C), 1992, Nakaya T. Oki Electric.
(25) (2-オキソ-1,3,2-ジオキサホスホリル)グリコキシ-2-オキソ-1,3,2-ジオキサホスホランおよびそれらの製造方法, JP 62270591 (A), 1987, JP 2009034 (B), 1990, JP 1586838 (C), 1990, Nakaya T. Oki Electric.
(26) リン脂質類似構造を有する化合物, ポリマーおよびそれらの生成物, JP 6179408 (A), 1985, JP 63222185 (B), 1988, Nakaya T. 沖電気.
(27) リン脂質類似モノマーの調製, JP 58154591 (A), JP 2049316 (B), JP 1624024 (C), リン脂質類似構造を有する化合物, ポリマーおよびそれらの生成物, JP 63222185 (B), 1988, Nakaya T.沖電気.
(28) 抗血栓性の表面の処理剤と医療機器, US 6,590,054 B2, 2003, Tanaka M, Ochiai S., Tokunaga N., Irie Y,テルモ株式会社.  
【国際調査報告】
2014520191.tif 000047
2014520191.tif 000048
2014520191.tif 000049
2014520191.tif 000050